(57)【要約】【課題】ストレッチ性に優れると共に、製造適性および破れ抑止性にも優れたストレッチラベルを提供する。【解決手段】本発明のストレッチラベルは、ストレッチフィルムを有するストレッチラベルであって、前記ストレッチフィルムが、基層部と、基層部の両面側に表面層とを有し、前記基層部が、層を３〜６５層含み、且つ、層としてアイオノマーの含有量が５０重量％以上である層（Ａ層）及びポリエチレン系樹脂の含有量が５０重量％以上である層（Ｂ層）を少なくとも１層ずつ含み、前記Ｂ層に含まれる前記ポリエチレン系樹脂の密度が、０．９４０ｇ／ｃｍ3以下であることを特徴とする。【選択図】図１
2015102635.tif 000002
【特許請求の範囲】
【請求項１】
ストレッチフィルムを有するストレッチラベルであって、
前記ストレッチフィルムが、基層部と、基層部の両面側に表面層とを有し、
前記基層部が、層を３〜６５層含み、且つ、層としてアイオノマーの含有量が５０重量％以上である層（Ａ層）及びポリエチレン系樹脂の含有量が５０重量％以上である層（Ｂ層）を少なくとも１層ずつ含み、
前記Ｂ層に含まれる前記ポリエチレン系樹脂の密度が、０．９４０ｇ／ｃｍ3以下であることを特徴とするストレッチラベル。
【請求項２】
前記基層部が、層として前記Ａ層を２層以上含む請求項１に記載のストレッチラベル。
【請求項３】
前記基層部が、層として前記Ｂ層を２層以上含む請求項１又は２に記載のストレッチラベル。
【請求項４】
前記表面層が、ポリオレフィン系樹脂の含有量が５０重量％以上である層である請求項１〜３のいずれか１項に記載のストレッチラベル。
【請求項５】
前記基層部が、層として前記Ａ層及び前記Ｂ層を、交互に、合計して３〜６５層含む請求項１〜４のいずれか１項に記載のストレッチラベル。
【請求項６】
前記ストレッチラベルの少なくとも一方向における６０％歪み時引張応力（Ｆ６０値［Ｙ］）に対する、前記ストレッチラベルの前記一方向と直交する方向における６０％歪み時引張応力（Ｆ６０値［Ｙ］）の割合［（Ｆ６０値［Ｙ］）／（Ｆ６０値［Ｘ］）］が、１．５〜４である請求項１〜５のいずれか１項に記載のストレッチラベル。
【発明の詳細な説明】
【技術分野】
【０００１】
本発明は、ストレッチラベルに関する。より詳しくは、例えば、飲料用容器に装着される用途等に適したストレッチラベルに関する。
【背景技術】
【０００２】
現在、炭酸飲料等の飲料用容器として、ＰＥＴボトルなどのプラスチック製ボトル等が広く用いられている。これらの容器には、表示や装飾性、機能性の付与のためプラスチックラベルを装着する場合が多く、例えば、伸縮性に優れたストレッチフィルムを基材とするストレッチラベルが知られている。上記ストレッチラベルは、例えば、筒状（筒状ストレッチラベル）に形成して、容器などの被装着物と同等又は若干小さい径のラベルを、被装着物より大きな径となるように伸張（伸長）させて被装着物に外嵌した後、外力を解除することにより、収縮（自己収縮）して被装着物に装着される。上記ストレッチラベルには、優れた伸張性（伸長性）及び復元性が求められる。
【０００３】
上記ストレッチラベルとしては、例えば、シングルサイト系メタロセン触媒を用いて重合された、密度が０．９０５〜０．９４０ｇ／ｃｍ3の直鎖状低密度ポリエチレンからなる厚さが３０〜１５０μｍのフィルムで、且つ横方向に３００ｍｍ／分の速度で変形させた、２５％以下のヒステリシス曲線の測定により得られる応力０歪みが７％を超えず、さらに永久歪みが１．５％を超えないフィルムから形成されたストレッチラベル用フィルムを用いたものが知られている（特許文献１参照）。
【先行技術文献】
【特許文献】
【０００４】
【特許文献１】特開平９−２９７５３９号公報
【発明の概要】
【発明が解決しようとする課題】
【０００５】
近年、容器等のストレッチラベルの被装着物の中には、例えば、胴部に大きな径差を有するＰＥＴボトル等の、複雑な形状を有する物が増えてきている。これに伴い、特に、複雑な形状を有する被装着物に対して装着する場合にも、被装着物の形状に追従し、優れた装着性を発揮するために、ストレッチラベルには、より一層優れたストレッチ性（伸張性及び復元性）が求められるようになってきている。
【０００６】
上記要求に応えてストレッチラベルのストレッチ性を向上するために、本発明者らは、従来よりやわらかい樹脂（例えば、より密度の低いポリエチレン系樹脂）を用いてストレッチフィルムを形成し、ストレッチラベルの製造を試みた。しかしながら、上記のやわらかい樹脂を用いたストレッチフィルムは、グラビア印刷機等の印刷機で印刷層を形成する際に、フィルムが長手方向（ＭＤ方向）に伸びて印刷の見当が合わせにくく、印刷しにくくなり、製造適性が低下する問題が生じることがわかった。また、そのストレッチフィルムを用いて得られたストレッチラベルは、被装着物に装着した後輸送する過程などにおいて、ラベルが破れやすくなる問題が生じることがわかった。一方、硬い樹脂（例えば、高密度のポリエチレン等）を用いたストレッチフィルムよりストレッチラベルを製造した場合には、破れや製造適性の低下の問題は起こり難いが、ストレッチ性が低下してしまうという問題がある。従って、優れたストレッチ性と、製造適性および破れにくさ（破れ抑止性）の全てを満たすストレッチラベルの達成は困難であった。
【０００７】
即ち、本発明の目的は、ストレッチ性に優れると共に、製造適性および破れ抑止性にも優れたストレッチラベルを提供することにある。
【課題を解決するための手段】
【０００８】
本発明者らは、上記目的を達成するため鋭意検討した結果、ストレッチフィルムを有するストレッチラベルにおいて、上記ストレッチフィルムを、アイオノマーを主成分とする層と、ポリエチレン系樹脂を主成分とする層とを含む多層構成の基層部を有し、上記ポリエチレン系樹脂の密度が特定の範囲内であり、さらに上記基層部の両面側に表面層を有する構成とすることにより、優れたストレッチ性を有しながら、なおかつ、製造適性および破れ抑止性にも優れたストレッチラベルを得ることができることを見出し、本発明を完成した。
【０００９】
すなわち、本発明は、ストレッチフィルムを有するストレッチラベルであって、前記ストレッチフィルムが、基層部と、基層部の両面側に表面層とを有し、前記基層部が、層を３〜６５層含み、且つ、層としてアイオノマーの含有量が５０重量％以上である層（Ａ層）及びポリエチレン系樹脂の含有量が５０重量％以上である層（Ｂ層）を少なくとも１層ずつ含み、前記Ｂ層に含まれる前記ポリエチレン系樹脂の密度が、０．９４０ｇ／ｃｍ3以下であることを特徴とするストレッチラベルを提供する。
【００１０】
さらに、本発明は、前記基層部が、層として前記Ａ層を２層以上含む前記のストレッチラベルを提供する。
【００１１】
さらに、本発明は、前記基層部が、層として前記Ｂ層を２層以上含む前記のストレッチラベルを提供する。
【００１２】
さらに、本発明は、前記表面層が、ポリオレフィン系樹脂の含有量が５０重量％以上である層である前記のストレッチラベルを提供する。
【００１３】
さらに、本発明は、前記基層部が、前記Ａ層及び前記Ｂ層を、交互に、合計して３〜６５層含む前記のストレッチラベルを提供する。
【００１４】
さらに、本発明は、前記ストレッチラベルの少なくとも一方向における６０％歪み時引張応力（Ｆ６０値［Ｘ］）に対する、前記ストレッチラベルの前記一方向と直交する方向における６０％歪み時引張応力（Ｆ６０値［Ｙ］）の割合［（Ｆ６０値［Ｙ］）／（Ｆ６０値［Ｘ］）］が、１．５〜４である前記のストレッチラベルを提供する。
【発明の効果】
【００１５】
本発明のストレッチラベルは、アイオノマーを主成分とする層と、ポリエチレン系樹脂を主成分とする層とを含む多層構成の基層部を有し、上記ポリエチレン系樹脂の密度が特定の範囲内であり、さらに上記基層部の両面側に表面層を有するストレッチフィルムをラベル基材としている。これにより、本発明のストレッチラベルは、優れた伸張性と優れた復元性を有する。なおかつ、印刷層を形成する際に、ストレッチフィルムの伸びが抑えられるため、印刷層を適切な位置に形成することが容易となり、優れた製造適性を有する。さらに、被装着物に装着した後輸送する過程などにおいて、ラベルが破れにくくなる。このため、本発明のストレッチラベルは、複雑な形状を有する被装着物に装着されるストレッチラベルとして特に有用である。
【００１６】
なお、本明細書では、「伸張性」及び「復元性」を総称して、「ストレッチ性」又は「伸縮性」と称する場合がある。特に限定されないが、「伸張性」とはストレッチフィルムやストレッチラベルを伸ばすことができる性質や伸びやすさを意味する。また、「復元性」とはストレッチフィルムやストレッチラベルを伸張させた後に外力を解除した際に、弾性力によって収縮する（元に戻る）性質を意味する。さらに、ストレッチフィルム（又はストレッチラベル）を伸張させた後に外力を解除した際に、ストレッチフィルム（又はストレッチラベル）が、該ストレッチフィルム（又はストレッチラベル）の復元性により（自動的に）収縮することを「自己収縮」と称する場合がある。
【図面の簡単な説明】
【００１７】
【図１】本発明のストレッチラベルの一例を示す概略図（部分断面図）である。
【図２】本発明のストレッチラベルの他の一例を示す概略図（部分断面図）である。
【図３】本発明のストレッチラベルの他の一例を示す概略図（部分断面図）である。
【図４】本発明のストレッチラベルの一実施形態である筒状ストレッチラベルの一例を示す概略図である。
【図５】本発明のストレッチラベルの一実施形態である筒状ストレッチラベルの一例を示す概略図（図４のＡ−Ａ’断面の要部拡大図）である。
【図６】本発明のストレッチラベルの一実施形態であるラベル付き容器の一例を示す概略図である。
【図７】ケース落下試験に用いたケースの概略図である。
【発明を実施するための形態】
【００１８】
本発明のストレッチラベルは、ストレッチフィルムを有するストレッチラベルである。なお、本明細書では、上記ストレッチフィルム（即ち、本発明のストレッチラベルに含まれるストレッチフィルム）を「本発明のストレッチフィルム」と称する場合がある。本発明のストレッチラベルは、本発明の効果を損なわない範囲内で、本発明のストレッチフィルム以外の層を含んでいてもよい。
【００１９】
［ストレッチフィルム］
本発明のストレッチフィルムは、基層部の両面側に、表面層を有する。即ち、本発明のストレッチフィルムは、基層部と、上記基層部の両面側にそれぞれ設けられた表面層を含む。具体的には、本発明のストレッチフィルムは、表面層／基層部／表面層の層構成を有し、好ましくは基層部と表面層とが直接積層されている。なお、本発明のストレッチフィルム中の表面層は、それぞれ同一の層であってもよいし、互いに異なる層（層を構成する樹脂組成や層厚みが異なる層）であってもよい。本発明のストレッチフィルムは、本発明の目的を損なわない範囲内で、上記基層部及び上記表面層以外の層を含んでいてもよい。上記の基層部及び表面層以外の層としては、特に限定されないが、例えば、帯電防止層やアンカーコート層などが挙げられる。本発明のストレッチフィルムの表面には、必要に応じて、コロナ放電処理やプライマー処理、フレーム処理等の慣用の表面処理が施されていてもよい。
【００２０】
（基層部）
本発明のストレッチフィルムにおける基層部は、層を３〜６５層含み、層としてアイオノマーの含有量が５０重量％以上である層（Ａ層）と、ポリエチレン系樹脂の含有量が５０重量％以上である層（Ｂ層）とを少なくとも１層ずつ含む。また、上記Ｂ層に含まれる上記ポリエチレン系樹脂の密度は、０．９４０ｇ／ｃｍ3以下である。上記基層部を設けることにより、本発明のストレッチフィルムは、優れたストレッチ性を有しながら、一定の強度を有するものとなる。これにより、本発明のストレッチラベルの、ストレッチ性、製造適性及び破れ抑止性の全てを高いレベルとすることができる。
【００２１】
なお、「基層部」とは、本発明のストレッチフィルム中の表面層にはさまれた部分である。上記基層部は、Ａ層及びＢ層を少なくとも１層ずつ含む。上記基層部は、Ａ層を２層以上含むことが好ましい。また、上記基層部は、Ｂ層を２層以上含むことが好ましい。さらに、上記基層部は、Ａ層及びＢ層を２層以上含み、且つ、層を４〜６５層含むことが好ましい。本発明のストレッチフィルム中にＡ層が複数含まれる場合、本発明のストレッチフィルム中の複数のＡ層のうちの、全ての層又は一部の層は、同一の層であってもよいし、本願で規定するＡ層の範囲内で、互いに異なる層（層を構成する樹脂組成や層厚みが異なる層）であってもよい。同様に、本発明のストレッチフィルム中にＢ層が複数含まれる場合、本発明のストレッチフィルム中の複数のＢ層のうちの、全ての層又は一部の層は、同一の層であってもよいし、本願で規定するＢ層の範囲内で、互いに異なる層（層を構成する樹脂組成や層厚みが異なる層）であってもよい。なお、Ａ層とＢ層とは互いに異なる層である。また、上記基層部の最外層は、特に限定されず、Ａ層であってもよいし、Ｂ層であってもよい。上記基層部は、本発明の効果を損なわない範囲で、Ａ層、Ｂ層以外の層（他の層）を含んでいてもよいが、Ａ層とＢ層のみからなり、他の層を含まないものが最も好ましい。他の層は、例えば、Ａ層とＢ層との間、Ａ層同士の間、Ｂ層同士の間に、又は基層部の最外層として含まれていてもよい。上記他の層は、例えば、Ａ層、Ｂ層以外のポリオレフィン系樹脂を主成分とする層、熱可塑性エラストマーを主成分とする層などが挙げられる。
【００２２】
（Ａ層）
Ａ層は、アイオノマーの含有量が５０重量％以上である層である。基層部がＡ層を有することにより、本発明のストレッチラベルは、ストレッチ性を保ちつつ、製造適性及び破れ抑止性を向上できる。
【００２３】
Ａ層は、アイオノマーを必須成分として含む。上記アイオノマーは、１種のみを使用してもよいし、２種以上を使用してもよい。また、Ａ層は、上記アイオノマー以外の樹脂を含んでもよい。上記アイオノマー以外の樹脂としては、例えば、ポリエチレン系樹脂等のポリオレフィン系樹脂、熱可塑性エラストマーなどが挙げられる。上記アイオノマー以外の樹脂は、１種のみを使用してもよいし、２種以上を使用してもよい。
【００２４】
Ａ層は、アイオノマーを５０重量％以上含む層であり、好ましくは６０重量％以上、より好ましくは９０重量％以上である。上記含有量の上限は、特に限定されないが、１００重量％であってもよい。上記含有量が５０重量％未満であると、基層部がやわらかくなりすぎ、ストレッチフィルムに印刷層を形成する際に、フィルムが伸びやすくなって、印刷層を適切な位置に形成することが困難となるため、ストレッチラベルの製造適性が低下する。また、ストレッチラベルの強度が低下して、破れ抑止性が低下する。なお、アイオノマーの含有量（重量％）は、Ａ層の総重量（１００重量％）に対する含有量である。なお、Ａ層中に２種以上のアイオノマーが含まれる場合、アイオノマーの含有量は、Ａ層中に含まれる全てのアイオノマーの含有量の合計量である。なお、本明細書では、「アイオノマーを５０重量％以上含む層」を、「アイオノマーを主成分とする層」と称する場合がある。
【００２５】
上記アイオノマーとしては、例えば、エチレン−（メタ）アクリル酸共重合体（エチレン−アクリル酸共重合体又はエチレン−メタクリル酸共重合体）をベースポリマーとし、該ベースポリマーに含まれるカルボキシル基の一部又は全部が金属イオンにより架橋された構造のアイオノマーを用いることができる。
【００２６】
上記アイオノマーに含まれる金属イオンとしては、例えば、リチウム、ナトリウム、カリウム、セシウム等の１価金属イオン、マグネシウム、カルシウム、ストロンチウム、バリウム、銅、亜鉛等の２価金属イオン、アルミニウム、鉄等の３価金属イオンなどが挙げられる。中でも、ナトリウムイオン、亜鉛イオンが好ましく、より好ましくは亜鉛イオンである。上記アイオノマーに含まれる金属イオンは、１種でもよいし、２種以上であってもよい。
【００２７】
上記アイオノマーの密度は、特に限定されないが、ストレッチフィルムの伸縮性、強度の観点から、０．９２０〜０．９７０ｇ／ｃｍ3が好ましく、より好ましくは０．９３０〜０．９６５ｇ／ｃｍ3である。また、上記アイオノマーのメルトフローレート（ＭＦＲ）（温度１９０℃、荷重２．１６ｋｇ）は、溶融押出適性観点から、０．８〜１０ｇ／１０分が好ましく、より好ましくは０．９〜６ｇ／１０分である。また、上記アイオノマーのガラス転移温度（Ｔｇ）は、延伸特性の観点から、５０〜８０℃が好ましく、より好ましくは５５〜７５℃である。
【００２８】
上記アイオノマーとしては、特に限定されないが、公知乃至慣用のアイオノマーを使用することができる。上記アイオノマーとしては、市販品を用いてもよい。市販品としては、三井・デュポンポリケミカル（株）製、商品名「ハイミラン」などが市場で入手可能である。
【００２９】
上記Ａ層は、特に限定されないが、アイオノマー以外の樹脂として、ポリエチレン系樹脂を含有してもよい。なお、アイオノマーとポリエチレン系樹脂は相溶性に課題があり、アイオノマーとポリエチレン系樹脂を混合させると、押出条件が制限され、メルトフラクチャーが発生する可能性が高い。しかし、本発明のストレッチフィルムは、特定層数の層から構成される多層構成の基層部を有していることにより、各層でメルトフラクチャーが発生する可能性を低下させている。ポリエチレン系樹脂は、１種のみを使用してもよいし、２種以上を使用してもよい。上記ポリエチレン系樹脂は、例えば、後述のＢ層に含まれるポリエチレン系樹脂として例示及び説明されたポリエチレン系樹脂などが好ましく使用できる。
【００３０】
上記Ａ層中にポリエチレン系樹脂を含有する場合、上記Ａ層中のポリエチレン系樹脂の含有量は、特に限定されないが、Ａ層の総重量（１００重量％）に対して、５０重量％未満（例えば、０重量％を超え５０重量％未満）であり、好ましくは４０重量％以下（例えば、１〜４０重量％）である。上記ポリエチレン系樹脂の含有量は、Ａ層中に含まれる全てのポリエチレン系樹脂の含有量の合計量である。
【００３１】
上記Ａ層は、本発明の効果を損なわない範囲内で、滑剤、充填剤、熱安定剤、酸化防止剤、紫外線吸収剤、帯電防止剤、防曇剤、難燃剤、着色剤（例えば、酸化チタン、カーボンブラック等）、ピニング剤（アルカリ土類金属）などの添加剤を含有してもよい。
【００３２】
上記Ａ層の密度は、特に限定されないが、ストレッチラベルのストレッチ性、製造適性、破れ抑止性の観点から、０．９２５〜０．９７０ｇ／ｃｍ3が好ましく、より好ましくは０．９４０〜０．９６５ｇ／ｃｍ3である。
【００３３】
（Ｂ層）
Ｂ層は、ポリエチレン系樹脂の含有量が５０重量％以上であり、当該Ｂ層に含まれる上記ポリエチレン系樹脂の密度が０．９４０ｇ／ｃｍ3以下である。基層部がＢ層を有することにより、本発明のストレッチラベルは、Ａ層を有していても硬くなり過ぎず、製造適性及び破れ抑止性に優れ、且つ、ストレッチ性にも優れる。
【００３４】
Ｂ層は、ポリエチレン系樹脂を必須成分として含む。上記ポリエチレン系樹脂は、１種のみを使用してもよいし、２種以上を使用してもよい。また、Ｂ層は、上記ポリエチレン系樹脂以外の樹脂を含んでもよい。上記ポリエチレン系樹脂以外の樹脂としては、例えば、上記ポリエチレン系樹脂以外のポリオレフィン系樹脂、アイオノマー、熱可塑性エラストマーなどが挙げられる。上記ポリエチレン系樹脂以外の樹脂は、１種のみを使用してもよいし、２種以上を使用してもよい。
【００３５】
Ｂ層は、ポリエチレン系樹脂を５０重量％以上含む層であり、好ましくは７５重量％以上、より好ましくは９０重量％以上である。上記含有量の上限は、特に限定されないが、１００重量％であってもよい。上記含有量が５０重量％未満では、基層部が硬くなり、ストレッチラベルのストレッチ性が低下する。なお、上記含有量（重量％）は、Ｂ層の総重量（１００重量％）に対する含有量である。なお、Ｂ層中に２種以上のポリエチレン系樹脂が含まれる場合、ポリエチレン系樹脂の含有量は、Ｂ層中に含まれる全てのポリエチレン系樹脂の含有量の合計量である。なお、本明細書では、「ポリエチレン系樹脂を５０重量％以上含む層」を、「ポリエチレン系樹脂を主成分とする層」と称する場合がある。
【００３６】
本明細書において、ポリエチレン系樹脂は、エチレンを必須の単量体成分として構成される重合体であり、即ち、分子中（１分子中）にエチレンに由来する構成単位（構造単位）を少なくとも含む重合体である。ポリエチレン系樹脂としては、例えば、エチレンの単独重合体；エチレンと１種以上の単量体成分（エチレン以外の単量体成分）を必須の単量体成分として構成される共重合体（エチレン共重合体）等が挙げられる。なお、ポリエチレン系樹脂には、アイオノマーは含まれないものとする。
【００３７】
上記エチレン以外の単量体成分としては、例えば、α−オレフィン；塩化ビニルなどのビニル系モノマー；（メタ）アクリル酸、マレイン酸、フマル酸、クロトン酸、イタコン酸、シトラコン酸、５−ノルボルネン−２，３−ジカルボン酸などの不飽和カルボン酸；無水マレイン酸、無水シトラコン酸、５−ノルボルネン−２，３−ジカルボン酸無水物、テトラヒドロ無水フタル酸などの不飽和無水カルボン酸；（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸２−ヒドロキシエチル、（メタ）アクリル酸３−ヒドロキシプロピル、（メタ）アクリル酸グリシジル、マレイン酸モノエチル、マレイン酸ジエチルなどの不飽和カルボン酸エステル；アクリルアミド、メタクリルアミド、マレイミドなどの不飽和アミド又はイミド；（メタ）アクリル酸ナトリウム、（メタ）アクリル酸亜鉛などの不飽和カルボン酸塩などが挙げられる。上記エチレン以外の単量体成分は、１種のみを使用してもよいし、２種以上を使用してもよい。
【００３８】
上記α−オレフィンとしては、例えば、プロピレン、１−ブテン、１−ペンテン、４−メチル−１−ペンテン、１−ヘキセン、１−ヘプテン、１−オクテン、１−ノネン、１−デセンなどの炭素数３〜２０のα−オレフィン（好ましくは炭素数４〜８のα−オレフィン）などが挙げられる。上記α−オレフィンは、１種のみを使用してもよいし、２種以上を使用してもよい。
【００３９】
上記エチレン共重合体としては、例えば、エチレンと１種以上のα−オレフィンを必須の単量体成分として構成される共重合体（エチレン−α−オレフィン共重合体）；エチレン−酢酸ビニル系共重合体（ＥＶＡ）；エチレン−アクリル酸系共重合体（ＥＡＡ）、エチレン−メタクリル酸系共重合体（ＥＭＡＡ）等のエチレン−カルボン酸系共重合体；エチレン−アクリル酸エチル共重合体（ＥＥＡ）、エチレン−メタクリル酸メチル共重合体（ＥＭＭＡ）等のエチレン−カルボン酸エステル系共重合体などが挙げられる。
【００４０】
上記ポリエチレン系樹脂は、メタロセン触媒を用いて重合して得られたポリエチレン系樹脂（メタロセン触媒系ポリエチレン系樹脂）であってもよい。上記メタロセン触媒としては、公知乃至慣用のオレフィン重合用メタロセン触媒を用いることができる。
【００４１】
上記ポリエチレン系樹脂としては、例えば、低密度ポリエチレン（ＬＤＰＥ）、直鎖状低密度ポリエチレン（ＬＬＤＰＥ）などが挙げられる。なお、上記ＬＤＰＥは、エチレンに由来する構成単位を少なくとも含み、高圧法により製造される０．８５０〜０．９４５ｇ／ｃｍ3程度の低密度のポリエチレンをいう。上記ＬＬＤＰＥは、エチレンに由来する構成単位を少なくとも含み、中・低圧法により製造され、短鎖分岐を持った０．８５０〜０．９４５ｇ／ｃｍ3程度の低密度のポリエチレンをいう。
【００４２】
上記Ｂ層に含まれるポリエチレン系樹脂としては、特に限定されないが、エチレンの単独重合体、エチレン−α−オレフィン共重合体、ＥＶＡが好ましく、エチレンの単独重合体、エチレン−α−オレフィン共重合体が特に好ましい。また、上記Ｂ層に含まれるポリエチレン系樹脂は、ＬＤＰＥ、ＬＬＤＰＥ、ＥＶＡが好ましく、ＬＬＤＰＥがより好ましい。特に、ＬＬＤＰＥは、成膜加工適性の観点から、メタロセン触媒を用いて重合して得られたＬＬＤＰＥ（メタロセン触媒系ＬＬＤＰＥ）が好ましい。Ｂ層にＥＶＡを含有する場合、酢酸ビニル成分（ＶＡ成分）の含有量は、Ｂ層全体に対して、１〜１０重量％であることが好ましい。
【００４３】
上記Ｂ層に含まれるポリエチレン系樹脂（１００重量％）中のエチレンに由来する構成単位の含有量、即ち、上記ポリエチレン系樹脂を構成する全単量体成分（１００重量％）中のエチレンの含有量は、特に限定されないが、８０重量％以上が好ましく、より好ましくは８５重量％以上、さらに好ましくは９０重量％以上であり、その上限は１００重量％、９９重量％、９８重量％又は９５重量％であってもよい。また、上記エチレン−α−オレフィン共重合体（１００重量％）中のα−オレフィンに由来する構成単位の含有量、即ち、上記エチレン−α−オレフィン共重合体を構成する全単量体成分（１００重量％）中のα−オレフィンの含有量は、特に限定されないが、１〜２０重量％が好ましく、より好ましくは２〜１５重量％、さらに好ましくは５〜１０重量％である。
【００４４】
上記Ｂ層に含まれるポリエチレン系樹脂の密度は、０．９４０ｇ／ｃｍ3以下であり、好ましくは０．９２５ｇ／ｃｍ3以下、より好ましくは、０．９２０ｇ／ｃｍ3以下、特に好ましくは０．９１５ｇ／ｃｍ3以下ある。上記密度の下限は、特に限定されないが、０．８５０ｇ／ｃｍ3であってもよく、好ましくは０．８７０ｇ／ｃｍ3、さらに好ましくは０．８８０ｇ／ｃｍ3である。上記密度が０．９４０ｇ／ｃｍ3を超えると、Ｂ層は硬くなり、ストレッチラベルのストレッチ性が低下する。なお、Ｂ層に２種以上のポリエチレン系樹脂が含まれる場合は、上記「Ｂ層に含まれるポリエチレン系樹脂の密度」は、上記Ｂ層に含まれる全てのポリエチレン系樹脂の密度である。Ｂ層に含まれる２種以上のポリエチレン系樹脂それぞれの密度は特に限定されない。なお、表面層に含まれていてもよいポリエチレン系樹脂の密度についても同様である。
【００４５】
上記Ｂ層に含まれるポリエチレン系樹脂のメルトフローレート（ＭＦＲ）（温度１９０℃、荷重２．１６ｋｇ）は、特に限定されないが、溶融押出適性、生産性の観点から、１〜３０ｇ／１０分が好ましく、より好ましくは１〜１０ｇ／１０分である。
【００４６】
上記Ｂ層に用いられるポリエチレン系樹脂としては、市販品を用いてもよい。市販品としては、例えば、宇部丸善ポリエチレン（株）製「ユメリット  ４５４０Ｆ」、「ユメリット  ３５４０Ｆ」、「ユメリット  ２５４０Ｆ」、「ユメリット  １５４０Ｆ」、「ユメリット  ０５４０Ｆ」、「ユメリット  ２０４０ＦＣ」、「ユメリット  ０５２０Ｆ」、「ユメリット  １５２０Ｆ」、「ユメリット  ０５２０Ｆ」、「ユメリット  ７１５ＦＴ」、（株）プライムポリマー製、「エボリュー  ＳＰ１５２０」、「エボリュー  ＳＰ２０４０」（以上、メタロセン触媒系ＬＬＤＰＥ）、日本ポリエチレン（株）製「カーネル  ＫＦ２６０Ｔ」、「カーネル  ＫＦ３６０Ｔ」、「カーネル  ＫＦ３８０」、「カーネル  ＫＳ３４０Ｔ」（以上、メタロセン触媒系エチレン／α−オレフィン共重合体）、宇部丸善ポリエチレン（株）製「Ｆ２３４」（ＬＤＰＥ）、宇部丸善ポリエチレン（株）製「Ｖ２０６」、日本ポリエチレン（株）製「ノバテックＥＶＡシリーズ」（以上、ＥＶＡ）などのポリエチレン系樹脂が市場で入手可能である。
【００４７】
上記Ｂ層は、本発明の効果を損なわない範囲内で、滑剤、充填剤、熱安定剤、酸化防止剤、紫外線吸収剤、帯電防止剤、防曇剤、難燃剤、着色剤（例えば、酸化チタン、カーボンブラック等）、ピニング剤（アルカリ土類金属）などの添加剤を含有してもよい。
【００４８】
上記Ｂ層の密度は、特に限定されないが、ストレッチラベルのストレッチ性、製造適性、破れ抑止性の観点から、０．８５０〜０．９４０ｇ／ｃｍ3が好ましく、より好ましくは０．８７０〜０．９２５ｇ／ｃｍ3、さらに好ましくは０．８８０〜０．９２０ｇ／ｃｍ3、特に好ましくは０．８９０〜０．９１５ｇ／ｃｍ3である。
【００４９】
（基層部の層構成、物性等）
上記基層部は、層を３〜６５層含み、且つ、層としてＡ層及びＢ層を少なくとも１層ずつ含む。これにより、本発明のシュリンクフィルム（及び本発明のシュリンクラベル）は、比較的硬いＡ層と比較的やわらかいＢ層を有しているため、製造適性及び破れ抑止性に優れ、且つ、ストレッチ性にも優れる。
【００５０】
上記基層部中に含まれるＡ層の層数は、少なくとも１層以上（例えば、１〜３３層）であり、好ましくは２層以上（例えば、２〜１７層）、より好ましくは４層以上（例えば、４〜１７層）である。
【００５１】
上記基層部中に含まれるＢ層の層数は、少なくとも１層以上（例えば、１〜３３層）であり、好ましくは２層以上（例えば、２〜１７層）、より好ましくは４層以上（例えば、４〜１７層）である。
【００５２】
上記基層部中に含まれる層の層数は、３〜６５層であり、好ましくは５〜３３層、より好ましくは９〜３３層である。上記層数が３層未満では、基層部の多層化による効果が小さく、ストレッチラベルの製造適性や破れ抑止性が低下する。一方、上記層数が６５層を超えると、ストレッチフィルムの厚み（総厚み）をストレッチラベルに適した範囲にする場合に、層１層あたりの厚みが薄くなりすぎて、ストレッチフィルム及びストレッチラベルの復元性が低下する。また、ストレッチフィルムが虹色化する場合がある。なお、特に限定されないが、上記基層部中に含まれる、Ａ層とＢ層合計の層数は、上記範囲内であることが好ましい。
【００５３】
上記基層部において、Ａ層及びＢ層は、特に限定されないが、交互に積層されていることが好ましく、他の層を介さずに、交互に直接積層されていることがより好ましい。Ａ層とＢ層とが直接積層されていることにより、Ａ層とＢ層との界面が形成され、本発明のストレッチフィルム及び本発明のストレッチラベルの強度が向上するため、好ましい。なお、Ａ層とＢ層との界面が複数あると、本発明のストレッチフィルム及び本発明のストレッチラベルの強度がさらに向上するため、好ましい。
【００５４】
即ち、上記基層部は、層としてＡ層及びＢ層を、交互に、合計して３〜６５層含むことが特に好ましい。
【００５５】
上記基層部は、Ａ層及びＢ層を少なくとも１層ずつ含めばよい。上記基層部の積層構成は、特に限定されないが、具体的には、他の層を介さずに、「Ａ層／Ｂ層」を繰り返し単位として繰り返す積層構成（Ａ層／Ｂ層／Ａ層／Ｂ層／・・・・／Ａ層／Ｂ層／Ａ層）、（Ｂ層／Ａ層／Ｂ層／Ａ層／・・・・／Ｂ層／Ａ層／Ｂ層）、（Ａ層／Ｂ層／Ａ層／Ｂ層／・・・・／Ａ層／Ｂ層）若しくは（Ｂ層／Ａ層／Ｂ層／Ａ層／・・・・／Ｂ層／Ａ層）となっていることが好ましい。また、基層部の両面の最外層は、Ａ層でもよいし、Ｂ層でもよいが、Ａ層であることが好ましい。
【００５６】
特に限定されないが、上記基層部においては、全てのＡ層が同じ原料から形成されていることが好ましく、なおかつ、全てのＢ層が同じ原料から形成されていることが好ましい。即ち、Ａ層同士、Ｂ層同士は、それぞれ、同じ原料から形成されていることが好ましい。特に、全てのＡ層は同じ組成の層であることが好ましく、なおかつ、全てのＢ層は同じ組成の層であることが好ましい。
【００５７】
上記基層部の密度は、特に限定されないが、０．８９０〜０．９６０ｇ／ｃｍ3が好ましく、より好ましくは０．９００〜０．９４５ｇ／ｃｍ3である。上記密度が０．８９０ｇ／ｃｍ3以上であると、基層部がやわらかくなりすぎず、ストレッチフィルムに印刷層を形成する際に、フィルムが伸びにくくなり、ストレッチラベルの製造適性が低下するのを抑制することができ、好ましい。また、ストレッチラベルの強度の低下に伴う破れ抑止性の低下を防止することができ、好ましい。一方、上記密度が０．９５１ｇ／ｃｍ3以下であると、ストレッチラベルのストレッチ性が低下するのを防止することができ、好ましい。
【００５８】
＜表面層＞
本発明のストレッチフィルムにおける表面層は、基層部の両面側にそれぞれ設けられた層（樹脂層）である。
【００５９】
上記表面層は、ストレッチ性があり、印刷層が形成可能な樹脂層であれば特に限定されない。上記表面層に含まれる樹脂としては、特に限定されないが、例えば、ポリオレフィン系樹脂、スチレン−ブタジエンエラストマー等のスチレン系エラストマー、その他の熱可塑性エラストマーなどの熱可塑性樹脂が挙げられる。中でも、ポリオレフィン系樹脂が好ましい。上記樹脂は、１種のみを使用してもよいし、２種以上を使用してもよい。
【００６０】
上記ポリオレフィン系樹脂としては、ポリエチレン系樹脂、プロピレンを必須の単量体成分として構成される重合体（ポリプロピレン系樹脂）、アイオノマー、環状オレフィン系重合体などが挙げられる。中でも、ストレッチ性、製造適性の観点から、ポリエチレン系樹脂、アイオノマーが好ましい。上記ポリオレフィン系樹脂は、１種のみを使用してもよいし、２種以上を使用してもよい。
【００６１】
上記表面層に用いられる好適なポリエチレン系樹脂としては、中でも、ストレッチ性の観点から、ＬＤＰＥ、ＬＬＤＰＥ（特に、メタロセン触媒系ＬＬＤＰＥ）、ＥＶＡが好ましく、ＬＬＤＰＥ（特に、メタロセン触媒系ＬＬＤＰＥ）がより好ましい。表面層にＥＶＡを含有する場合、酢酸ビニル成分（ＶＡ成分）の含有量は、表面層の総重量（１００重量％）に対して、１〜１０重量％であることが好ましい。
【００６２】
上記表面層に含まれていてもよいポリエチレン系樹脂の密度は、特に限定されないが、ストレッチ性、製造適性、破れ抑止性の観点から、０．９４０ｇ／ｃｍ3以下が好ましく、より好ましくは０．９２５ｇ／ｃｍ3以下、さらに好ましくは０．９２０ｇ／ｃｍ3以下ある。上記密度の下限は、特に限定されないが、０．８５０ｇ／ｃｍ3であってもよく、好ましくは０．８７０ｇ／ｃｍ3、さらに好ましくは０．８８０ｇ／ｃｍ3である。また、上記ポリエチレン系樹脂のメルトフローレート（ＭＦＲ）（温度１９０℃、荷重２．１６ｋｇ）は、溶融押出適性、生産性の観点から、１〜３０ｇ／１０分が好ましく、より好ましくは１〜１０ｇ／１０分である。
【００６３】
上記表面層に含まれていてもよいポリエチレン系樹脂としては、市販品を用いることも可能であり、例えば、上述のＢ層に含まれるポリエチレン系樹脂の市販品として例示及び説明されたポリエチレン系樹脂が市場で入手可能である。
【００６４】
上記表面層に含まれていてもよいアイオノマーとしては、特に限定されないが、例えば、上述のＡ層に含まれるアイオノマーとして例示及び説明されたアイオノマーなどが挙げられる。
【００６５】
上記表面層に含まれていてもよいアイオノマーとしては、市販品を用いてもよい。市販品としては、例えば、上述のＡ層に含まれるアイオノマーの市販品として例示及び説明されたアイオノマーが市場で入手可能である。
【００６６】
表面層がポリオレフィン系樹脂を含む場合、表面層中のポリオレフィン系樹脂の含有量は、特に限定されないが、ストレッチ性、製造適性の観点から、表面層の総重量（１００重量％）に対して、５０重量％以上が好ましく、より好ましくは８０重量％以上、さらに好ましくは９０重量％以上、特に好ましくは９５重量％以上である。上記含有量の上限は、特に限定されないが、１００重量％であってもよく、好ましくは９９重量％、さらに好ましくは９８重量％である。なお、表面層中に２種以上のポリオレフィン系樹脂が含まれる場合には、上記「表面層中のポリオレフィン系樹脂の含有量」は、表面層中に含まれる全てのポリオレフィン系樹脂の含有量の合計量である。
【００６７】
なお、ストレッチラベルをヒートシールすることによって筒状ストレッチラベルを作製する場合、表面層中のアイオノマーの含有量が多いほどヒートシール性が低下する傾向にある。このため、表面層にアイオノマーを５０重量％以上含む場合は、ヒートシールではなく、接着剤を使用してストレッチラベルから筒状ストレッチラベルを作製することが好ましい。なお、ヒートシール性に優れるストレッチラベルを得たい場合は、表面層中のポリエチレン系樹脂の含有量を５０重量％以上とすることが好ましい。
【００６８】
上記表面層は、本発明の効果を損なわない範囲内で、滑剤、充填剤、熱安定剤、酸化防止剤、紫外線吸収剤、帯電防止剤、防曇剤、難燃剤、着色剤（例えば、酸化チタン、カーボンブラック等）、ピニング剤（アルカリ土類金属）などの添加剤を含有してもよい。
【００６９】
上記表面層の密度は、特に限定されないが、表面層にポリエチレン系樹脂を５０重量％以上含有する場合は、ストレッチ性、製造適性、破れ抑止性の観点から、０．８７０〜０．９２５ｇ／ｃｍ3が好ましく、より好ましくは０．８８０〜０．９２０ｇ／ｃｍ3である。
【００７０】
中でも、上記表面層は、ストレッチ性、製造適性の観点から、ポリエチレン系樹脂又はアイオノマーを主成分とする層であることが特に好ましい。この場合、主成分となる上記表面層中のポリエチレン系樹脂又はアイオノマーの含有量は、特に限定されないが、表面層の総重量（１００重量％）に対して、８０重量％以上が好ましく、より好ましくは９０重量％以上、さらに好ましくは９５重量％以上である。上記含有量の上限は、特に限定されないが、１００重量％であってもよく、好ましくは９９重量％、さらに好ましくは９８重量％である。
【００７１】
（本発明のストレッチフィルムの構成、物性など）
本発明のストレッチフィルムは、上記基層部と、上記表面層を含む。上記表面層は、上記基層部の両面側に積層され、基層部の一面側と他面側とにそれぞれ設けられている。
【００７２】
本発明のストレッチフィルムの密度は、特に限定されないが、０．８９０〜０．９５０ｇ／ｃｍ3が好ましく、より好ましくは０．９００〜０．９４５ｇ／ｃｍ3、さらに好ましくは、０．９０５〜０．９３０ｇ／ｃｍ3である。上記密度が０．８９０ｇ／ｃｍ3以上であると、ストレッチフィルム（特に基層部）が適度に硬くなり、ストレッチラベルの破れ抑止性や製造適性が向上し、好ましい。一方、上記密度が０．９５０ｇ／ｃｍ3以下であると、ストレッチラベルのストレッチ性が向上し、好ましい。
【００７３】
本発明のストレッチフィルムの厚み（総厚み）は、特に限定されないが、１０〜１００μｍが好ましく、より好ましくは２０〜６０μｍ、さらに好ましくは３０〜５５μｍである。上記厚みが１０μｍ以上であると、ストレッチフィルムの強度が高く、ストレッチラベルの製造適性や破れ抑止性が向上し、好ましい。上記厚みが１００μｍ以下であると、ストレッチラベルを伸張させやすくなり、ストレッチ性が向上し、好ましい。また、本発明は、特に限定されないが、印刷層を形成する際にフィルムが伸びやすく製造適性が低下しやすい、厚みの比較的薄いストレッチフィルムを用いたストレッチラベルの場合に、製造適性向上の効果が顕著に発揮される。
【００７４】
上記表面層の厚み（１層の厚み）は、特に限定されないが、２〜３０μｍが好ましく、より好ましくは３〜２０μｍ、さらに好ましくは５〜１５μｍである。なお、本発明のストレッチフィルム中の、基層部の両面側のそれぞれの表面層の厚みは、同一であってもよいし、互いに異なっていてもよい。
【００７５】
上記基層部の厚みは、特に限定されないが、５〜７５μｍが好ましく、より好ましくは１０〜５０μｍ、さらに好ましくは１５〜４５μｍである。
【００７６】
上記Ａ層の厚み（１層の厚み）は、特に限定されないが、下限は０．５μｍ以上が好ましく、より好ましくは１μｍ以上であり、上限は１５μｍ以下が好ましく、より好ましくは１０μｍ以下、さらに好ましくは７μｍ以下である。なお、本発明のストレッチフィルム中の複数のＡ層の厚みは、それらのうちの全て又は一部が同一であってもよいし、互いに異なっていてもよい。
【００７７】
上記Ｂ層の厚み（１層の厚み）は、特に限定されないが、下限は０．５μｍ以上が好ましく、より好ましくは１μｍ以上、さらに好ましくは２μｍ以上であり、上限は３０μｍ以下が好ましく、より好ましくは２５μｍ以下、さらに好ましくは１５μｍ以下、特に好ましくは１０μｍ以下である。なお、本発明のストレッチフィルム中の複数のＢ層の厚みは、それらのうちの全て又は一部が同一であってもよいし、互いに異なっていてもよい。
【００７８】
本発明のストレッチフィルム中の、表面層の厚み（全ての表面層の厚みの合計）と基層部の厚みの比［（表面層の厚み）：（基層部の厚み）］は、特に限定されないが、３：１〜１：１０が好ましく、より好ましくは２：１〜１：８、さらに好ましくは、１：１．５〜１：６である。
【００７９】
本発明のストレッチフィルム中の、Ａ層の厚み（全てのＡ層の厚みの合計）とＢ層の厚み（全てのＢ層の厚みの合計）の比［（Ａ層の厚み）：（Ｂ層の厚み）］は、特に限定されないが、４：１〜１：１０が好ましく、より好ましくは２：１〜１：８、さらに好ましくは１：１〜１：６、特に好ましくは１：１．１〜１：５である。
【００８０】
本発明のストレッチフィルムが透明である場合には、当該ストレッチフィルムのヘイズ（ヘーズ）値［ＪＩＳ  Ｋ  ７１３６準拠、厚み４０μｍ換算、単位：％］は、特に限定されないが、１０％以下が好ましく、より好ましくは７％以下、さらに好ましくは５％以下である。ヘイズ値が１０％を超えると、ストレッチフィルムの内側（ストレッチラベルを容器に装着した時に容器側になる面側）に印刷を施し、ストレッチフィルムを通して印刷を見せるストレッチラベル（裏印刷ストレッチラベル）の場合、製品とした際に、印刷が曇り、装飾性が低下することがある。ただし、ヘイズ値が１０％を超える場合であっても、ストレッチフィルムを通して印刷を見せる上記用途以外の用途（表印刷ストレッチラベル）においては不透明であってもよく、十分に使用可能である。
【００８１】
［ストレッチラベル］
本発明のストレッチラベルは、本発明のストレッチフィルムを少なくとも有するストレッチラベルである。本発明のストレッチラベルは、本発明のストレッチフィルム以外の層を有していてもよい。本発明のストレッチラベルは、少なくとも一方向にストレッチ性を有し、一方向に伸張させて用いることができる。
【００８２】
（本発明のストレッチフィルム以外の層）
本発明のストレッチラベルに含まれる、本発明のストレッチフィルム以外の層としては、特に限定されないが、印刷層、接着剤層（感圧性接着剤層、感熱性接着剤層等）、保護層、アンカーコート層、プライマーコート層、コーティング層、帯電防止層などが挙げられる。
【００８３】
（印刷層）
上記印刷層としては、特に限定されず、例えば、ストレッチラベルにおいて用いられる公知乃至慣用の印刷層等が挙げられる。また、上記印刷層としては、例えば、商品名、イラスト、取り扱い注意事項等の図やデザインなどの意匠印刷層（カラー印刷層等）、白などの単一色で形成された背景印刷層などが挙げられる。上記印刷層は、特に限定されないが、本発明のストレッチフィルムの片面側のみに設けられていてもよいし、本発明のストレッチフィルムの両面側に設けられていてもよい。また、上記印刷層は、本発明のストレッチフィルムの表面（印刷層が設けられる側の表面）の全面に設けられていてもよいし、一部に設けられていてもよい。さらに、上記印刷層は、特に限定されないが、単層であってもよいし、複層であってもよい。
【００８４】
上記印刷層は、特に限定されないが、バインダー樹脂を必須成分として含み、必要に応じて、青、赤、黄、黒、白等の着色顔料や滑剤、分散剤、消泡剤等の添加剤を含むことが好ましい。上記バインダー樹脂、上記着色顔料等は、それぞれ、１種のみを使用してもよいし、２種以上を使用してもよい。
【００８５】
上記バインダー樹脂としては、特に限定されず、例えば、公知乃至慣用の印刷層、印刷インキにおいてバインダー樹脂として用いられる樹脂を用いることができる。上記バインダー樹脂としては、例えば、アクリル系樹脂、ウレタン系樹脂、ポリエステル系樹脂、ポリアミド系樹脂、セルロース系樹脂（ニトロセルロース系樹脂を含む）、塩化ビニル−酢酸ビニル共重合系樹脂などが挙げられる。上記着色顔料としては、特に限定されず、例えば、公知乃至慣用の印刷層、印刷インキにおいて用いられる着色顔料を用いることができる。上記着色顔料は、例えば、酸化チタン（二酸化チタン）等の白顔料、銅フタロシアニンブルー等の藍顔料、カーボンブラック、アルミフレーク、雲母（マイカ）、その他着色顔料等を用途に合わせて選択、使用できる。また、上記着色顔料として、その他にも、光沢調整などの目的で、アルミナ、炭酸カルシウム、硫酸バリウム、シリカ、アクリルビーズ等の体質顔料も使用できる。
【００８６】
上記印刷層の厚みは、特に限定されないが、例えば、０．１〜１０μｍが好ましく、より好ましくは０．３〜５μｍである。上記厚みが０．１μｍ未満では、印刷層を均一に設けることが困難である場合があり、部分的な「かすれ」が起こり、装飾性が損なわれる場合や、デザイン通りの印刷が困難となる場合がある。また、上記厚みが１０μｍを超えると、印刷インキを多量に消費するため、コストが高くなったり、均一に塗布することが困難となったり、印刷層がもろくなり剥離しやすくなったり、ストレッチ性が低下したりする場合がある。
【００８７】
（保護層）
上記保護層は、ストレッチフィルムや印刷層を保護するために設けられる層であり、特に限定されないが、公知乃至慣用のストレッチラベル用の保護層を用いることができる。上記保護層としては、特に限定されないが、コーティング剤により形成された保護層（保護コーティング層）であることが好ましい。上記保護層は、特に限定されないが、本発明のストレッチフィルムの片面側のみに設けられていてもよいし、本発明のストレッチフィルムの両面側に設けられていてもよい。また、上記保護層は、特に限定されないが、本発明のストレッチフィルムの印刷層の表面に設けられていてもよいし、本発明のストレッチフィルムの表面に設けられていてもよい。また、上記保護層は、本発明のストレッチフィルムの少なくとも一方の面の全面に設けられていてもよいし、一部に設けられていてもよい。
【００８８】
上記保護コーティング層を介して印刷層の印刷表示やデザインを見る場合は、特に限定されないが、上記保護コーティング層は透明であることが好ましい。上記保護コーティング層が透明である場合は、特に限定されないが、有色、無色のどちらでもよく、無色が好ましい。
【００８９】
上記保護層の厚みは、特に限定されないが、例えば、０．１〜１０μｍが好ましい。
【００９０】
上記保護コーティング層は、特に限定されないが、バインダー樹脂及び滑剤（例えば、ワックス等）を必須成分として含むことが好ましい。なお、上記保護コーティング層は、必要に応じて添加剤を含んでもよい。上記バインダー樹脂、上記滑剤は、それぞれ、１種のみを使用してもよいし、２種以上を使用してもよい。
【００９１】
上記保護コーティング層におけるバインダー樹脂としては、特に限定されず、例えば、公知乃至慣用のコーティング層、コーティング剤においてバインダー樹脂として用いられる樹脂を用いることができる。上記バインダー樹脂としては、例えば、上述の印刷層におけるバインダー樹脂として例示及び説明されたバインダー樹脂などが挙げられる。また、上記滑剤としては、特に限定されず、例えば、公知乃至慣用のコーティング層、コーティング剤において用いられる滑剤を用いることができる。
【００９２】
図１〜３は、それぞれ、本発明のストレッチラベルの一例を示す概略図（部分断面図）である。図１に記載の本発明のストレッチラベル４は、本発明のストレッチフィルム１と、本発明のストレッチフィルム１の一方の面側に設けられた印刷層２と、本発明のストレッチフィルム１の他方の面側に設けられた保護コーティング層３と、を含む。本発明のストレッチフィルム１は、基層部１２と、基層部１２の両面側にそれぞれ１層ずつ設けられた表面層１１とを含む。基層部１２は、その最外層（表面層１１と接する層）をＡ層１２ａとし、Ａ層１２ａとＢ層１２ｂとが、交互に、合計９層積層されて形成されている。表面層１１と基層部１２とは他の層を介することなく直接積層されている。具体的には、表面層１１と基層部１２の最外層となるＡ層１２ａとが他の層を介することなく直接積層されている。
【００９３】
図２に記載の本発明のストレッチラベル４は、本発明のストレッチフィルム１と、本発明のストレッチフィルム１の一方の面側に設けられた印刷層２と、本発明のストレッチフィルム１の他方の面側に設けられた保護コーティング層３と、を含む。本発明のストレッチフィルム１は、基層部１２と、基層部１２の両面側にそれぞれ１層ずつ設けられた表面層１１とを含む。なお、図２に記載の本発明のストレッチラベル３は、基層部１２が、図１との関係において、Ａ層１２ａとＢ層１２ｂの位置関係が逆のストレッチラベルである。即ち、基層部１２は、その最外層（表面層１１と接する層）をＢ層１２ｂとし、Ｂ層１２ｂとＡ層１２ａとが、交互に、合計９層積層されて形成されている。表面層１１と基層部１２とは他の層を介することなく直接積層されている。具体的には、表面層１１と基層部１２の最外層となるＢ層１２ｂとが他の層を介することなく直接積層されている。
【００９４】
図３に記載の本発明のストレッチラベル４は、本発明のストレッチフィルム１と、その一方の面側に設けられた印刷層２と、他方の面側に設けられた保護コーティング層３と、を含む。本発明のストレッチフィルム１は、基層部１２と、基層部１２の両面側にそれぞれ１層ずつ設けられた表面層１１とを含む。基層部１２は、その最外層（表面層１１と接する層）をＡ層１２ａとし、Ａ層１２ａとＢ層１２ｂとが、交互に、合計１７層積層されて形成されている。なお、図３に記載の本発明のストレッチラベル４において、Ａ層１２ａとＢ層１２ｂは、逆の位置関係、即ち、基層部の最外層をＢ層１２ｂとし、Ａ層１２ａとＢ層１２ｂとが、交互に、合計１７層積層されている構成であってもよい。
【００９５】
本発明のストレッチラベルの厚み（総厚み）は、特に限定されないが、１０〜１１０μｍが好ましく、より好ましくは１５〜６５μｍ、さらに好ましくは３０〜５５μｍである。
【００９６】
本発明のストレッチラベルは、容器への装着し易さの観点から、筒状のストレッチラベル（筒状ストレッチラベル）が好ましい。上記筒状ストレッチラベルは、例えば、本発明のストレッチラベルの両端を溶剤、接着剤、又はヒートシール等でシールし筒状にした後容器に外嵌装着されるタイプの筒状ラベルである。以下、「本発明の筒状ストレッチラベル」と称する場合がある。
【００９７】
（ストレッチラベルの物性）
本明細書における、ストレッチラベルのストレッチ性（伸縮性）は、特に限定されないが、例えば、下記の少なくとも一方向における「６０％歪み時引張応力」等により調整することができる。特に、伸張性は少なくとも一方向における「６０％歪み時引張応力」により、復元性は少なくとも一方向における「６０％伸張後の残留歪み」により調整することができる。なお、本明細書では、「６０％歪み時引張応力」を「Ｆ６０値」と称する場合がある。
【００９８】
下記ストレッチ試験により測定される、本発明のストレッチラベルの少なくとも一方向における、６０％伸張後の残留歪み（５０ｍｍ／分）は、特に限定されないが、１５％以下が好ましく、より好ましくは１３％以下、さらに好ましくは１２．５％以下である。上記６０％伸張後の残留歪みが１５％を超える場合には、ストレッチラベルは高伸張した場合に復元性が低下する場合があり、複雑な形状を有する被装着物（容器など）に対して十分に追従せずラベルの装着状態（見栄えなど）が悪くなる場合がある。ここで、６０％伸張とは、初期の長さを１００とした時に、長さが１６０となるまで伸張させることを言う。
【００９９】
下記ストレッチ試験により測定される、本発明のストレッチラベルの少なくとも一方向における、６０％伸張後の残留歪み（６０００ｍｍ／分）は、特に限定されないが、３０％以下が好ましく、より好ましくは２０％以下、さらに好ましくは１８％以下である。上記６０％伸張後の残留歪みが３０％を超える場合には、ストレッチラベルは高伸張した場合に復元性が低下する場合があり、複雑な形状を有する被装着物（容器など）に対して十分に追従せずラベルの装着状態（見栄えなど）が悪くなる場合がある。
【０１００】
なお、上記６０％伸張後の残留歪み（５０ｍｍ／分、６０００ｍｍ／分）の下限は、０％が好ましい。
【０１０１】
＜ストレッチ試験＞
引張試験機を用い、温度２３±２℃、相対湿度５０±５％（％ＲＨ）の温湿度条件下にて試験を行う。測定用サンプル（試験片）を、測定方向（引張方向）に所定の試験速度（引張速度）で伸度（伸び）６０％まで引っ張る（６０％伸張させる）。次いで（伸度６０％に到達した直後）、外力を解除して（所定の試験速度で引張試験機のチャック（つかみ具）を上記引張方向とは反対方向（除荷方向）に動かして）、測定用サンプルを収縮（自己収縮）させる。引張試験機により伸度と引張応力を計測し、上記の測定用サンプルを収縮させる過程（除荷過程）において、測定方向（引張方向）の応力（引張応力）が０となった点における測定用サンプルの伸度を測定し、上記測定用サンプルの測定方向における「６０％伸張後の残留歪み」とする。
上記の所定の試験速度は、６０％伸張後の残留歪み（５０ｍｍ／分）の場合は５０ｍｍ／分であり、６０％伸張後の残留歪み（６０００ｍｍ／分）の場合は６０００ｍｍ／分である。上記引張試験機は、特に限定されないが、例えば、島津製作所（株）製「島津オートグラフ（ＡＧＳ−５０Ｇ：ロードセルタイプ５００Ｎ）」などが挙げられる。
なお、試験条件等は、必要に応じて、ＪＩＳ  Ｋ  ７１６１を参考にすることができる。
【０１０２】
本発明のストレッチラベルの少なくとも一方向における６０％歪み時引張応力（Ｆ６０値［Ｘ］）は、特に限定されないが、１〜１２ＭＰａが好ましく、より好ましくは２〜１０ＭＰａ、さらに好ましくは３〜９ＭＰａである。上記Ｆ６０値［Ｘ］が１ＭＰａ未満の場合には、ストレッチラベルがやわらかくなりすぎて、破れ抑止性が低下する場合がある。上記Ｆ６０値［Ｘ］が１２ＭＰａを超える場合には、ストレッチラベルが硬くなりすぎて、ストレッチ性が低下する場合がある。
【０１０３】
本発明のストレッチラベルの上記一方向と直交する方向における６０％歪み時引張応力（Ｆ６０値［Ｙ］）は、特に限定されないが、４〜４０ＭＰａが好ましく、より好ましくは５〜３０ＭＰａ、さらに好ましくは９〜２５ＭＰａである。上記Ｆ６０値［Ｙ］が４ＭＰａ未満の場合には、ストレッチラベルがやわらかくなりすぎて製造適性が低下し、また、破れ抑止性が低下する場合がある。上記Ｆ６０値［Ｙ］が４０ＭＰａを超える場合には、ストレッチラベルが硬くなりすぎる場合がある。
【０１０４】
上記「６０％歪み時引張応力（Ｆ６０値）」は、引張試験において、測定用サンプルを測定方向に歪み（伸度、伸び）６０％としたとき（６０％伸張させたとき）の引張応力である。上記引張試験に用いる引張試験機は、特に限定されないが、例えば、島津製作所（株）製「島津オートグラフ（ＡＧＳ−５０Ｇ：ロードセルタイプ５００Ｎ）」などが挙げられる。なお、試験条件等は、必要に応じて、ＪＩＳ  Ｋ  ７１６１を参考にすることができる。
【０１０５】
本明細書において、本発明のストレッチラベルの少なくとも一方向における６０％歪み時引張応力を「Ｆ６０値［Ｘ］」と称する場合がある。また、本発明のストレッチラベルの上記一方向に直交する方向における６０％歪み時引張応力を「Ｆ６０値［Ｙ］」と称する場合がある。
【０１０６】
上記Ｆ６０値［Ｘ］に対する、上記Ｆ６０値［Ｙ］の割合［（Ｆ６０値［Ｙ］）／（Ｆ６０値［Ｘ］）］は、特に限定されないが、１．５〜４が好ましく、より好ましくは１．７〜３．５、さらに好ましくは２〜３である。上記割合が上記範囲内であると、ストレッチラベルの上記一方向と直交する方向のストレッチ性に優れながら、上記一方向のストレッチ性が適度となり、製造適性及び破れ抑止性が向上し、好ましい。
【０１０７】
本発明のストレッチラベルの上記一方向と直行する方向における、引張応力が４．３ＭＰａのときの伸びは、特に限定されないが、製造適性向上の観点から、９％以下（例えば、１〜９％）が好ましく、より好ましくは２〜９％、さらに好ましくは３〜８％である。なお、上記「引張応力が４．３ＭＰａのときの伸び」は、引張試験において、測定用サンプルを測定方向の引張応力が４．３ＭＰａとなるまで引っ張った時の伸び率である。上記引張試験に用いる引張試験機は、特に限定されないが、例えば、島津製作所（株）製「島津オートグラフ（ＡＧＳ−５０Ｇ：ロードセルタイプ５００Ｎ）」などが挙げられる。
【０１０８】
図４及び図５を用いて、本発明のストレッチラベルの好ましい実施形態である筒状ストレッチラベルの一例について説明をする。図４に記載の本発明の筒状ストレッチラベル５は、本発明のストレッチフィルムを含む本発明のストレッチラベルの一端部の外側に他端部を重ね合わせて筒状とし、他端部の内面と一端部の外面とを溶剤、接着剤、又はヒートシールで接合しシール部５１が形成された筒状体である。筒状ストレッチラベル５は、矩形状に形成された本発明のストレッチラベルが、本発明のストレッチフィルムの一方向（ストレッチ性を有する方向）が筒状ストレッチラベルの周方向Ｄとなるように筒状にされており、当該方向に伸縮可能である。
【０１０９】
図５は、図４におけるＡ−Ａ’ 断面、即ち、本発明の筒状ストレッチラベル５のシール部５１付近の要部拡大図である。具体的には、本発明のストレッチラベルは、本発明のストレッチフィルム１の一方の面（筒状体の内面側の面）の他端部の端から所定幅の領域を除いた領域に意匠印刷層６２が形成され、その意匠印刷層６２を覆うように、ストレッチフィルム１の一方の面の他端部の端から所定幅の領域を除いた領域の略全域に背景印刷層６１が形成されている。また、本発明の筒状ストレッチラベル５は、ストレッチフィルム１の他方の面（筒状体の外面側の面）の一端部の端から所定幅の領域を除いた領域に保護コーティング層６４が形成されている。このため、本発明のストレッチラベルには、他端部の端から所定幅の領域は、意匠印刷層６２及び背景印刷層６１が形成されておらず、本発明のストレッチフィルム１が露出し、フィルム露出面が形成され、一端部の端から所定幅の領域を除いた領域には、保護コーティング層６４が形成されていないフィルム露出面が形成されている。本発明の筒状ストレッチラベル５は、具体的には、本発明のストレッチラベルの他端部の内面側に形成されたフィルム露出面と、一端部の外面側に形成されたフィルム露出面とを、ヒートシールすることによって接合されている。
【０１１０】
上記意匠印刷層は、特に限定されないが、例えば、商品名、イラスト、取り扱い注意事項等の所望の表示となるように着色顔料の異なる複数の印刷層によって形成されている。
【０１１１】
上記背景印刷層は、本発明の筒状ストレッチラベルを筒の外側から観察したときの意匠印刷層の背景となる印刷層であり、例えば、着色顔料として酸化チタンを２０〜６０重量％含有する白色印刷層によって形成されている。  
【０１１２】
上記意匠印刷層の厚みは、例えば、０．１〜５μｍであり、上記背景印刷層の厚みは、例えば、０．５〜５μｍであり、意匠印刷層と背景印刷層とで形成された印刷層は、全体として、例えば、１〜１０μｍに形成されている。
【０１１３】
上記保護コーティング層は、例えば、保護コーティング層の総重量に対して滑剤０．１〜１０重量％含有するコーティング層であって、筒の内面側に設けられた意匠印刷層の表示が目視できるように透明性を有している。
【０１１４】
上記シール部の幅は、特に限定されないが、０．２〜１０ｍｍが好ましく、より好ましくは０．３〜５ｍｍ、さらに好ましくは０．４〜２ｍｍである。
【０１１５】
なお、上記の好ましい筒状ストレッチラベルでは、シール部５１として、他端部の内面と一端部の外面とを接合する接合形態（封筒貼り）を示したが、これに限定されるものではなく、一端部と他端部の内面側の面同士、あるいは外面側の面同士を重ね合わせ、この重ね合わせ部分をヒートシール等により接合（合掌貼り）する接合形態であってもよい。この場合においても、内面側又は外面側に形成されたフィルム露出面同士を重ね合わせて接合することが好ましい。
【０１１６】
本発明のストレッチラベルに用いられる、本発明のストレッチフィルムは、層を３〜６５層含み、且つ、層として、硬い樹脂であるアイオノマーを主成分とする層と、軟らかい樹脂である特定の密度を有するポリエチレン系樹脂を主成分とする層とを少なくとも１層ずつ含む。このため比較的やわらかく、伸張性にも復元性にも優れている。これにより、本発明のストレッチラベルはストレッチ性に優れ、高倍率に伸張可能であり、高倍率に伸張させた場合にも、高い復元性を示す。この優れたストレッチ性を利用し、高倍率に伸張させて被装着物に装着することにより、複雑な形状の被装着物に対しても高い装着性（追従性）で装着することができる。これと同時に、高い復元性は維持しながら、応力に対する過度の伸びやすさが抑制される。このため、印刷層の形成時に、搬送時にかかる応力によってフィルムが伸びにくく、本発明のストレッチラベルは、製造適性に優れる。また、優れたデザインを有するストレッチラベルを作製することができる。
さらに、本発明のストレッチフィルムは、上記の構成により強度が向上しているため、本発明のストレッチラベルは破れ抑止性にも優れている。このため、ラベルをボトルなどに装着した後にケースに入れて輸送する際にも、ボトル同士がぶつかることによるラベルの破れを抑制することができる。
【０１１７】
［本発明のストレッチラベルの製造方法］
本発明のストレッチラベルの製造方法は、本発明のストレッチフィルムを作製する工程を少なくとも含む。本明細書では、上記「本発明のストレッチフィルムを作製する工程」を「フィルム作製工程」と称する場合がある。本発明のストレッチラベルの製造方法は、さらに、本発明のストレッチフィルム以外の層を形成する工程などの他の工程（上記フィルム作製工程以外の工程）を含んでいてもよい。
【０１１８】
（フィルム作製工程）
上記フィルム作製工程において、本発明のストレッチフィルムは、溶融製膜などの慣用の方法によって作製することができる。中でも、溶融製膜法（特に、Ｔダイ法）が好ましい。また、積層の方法としては、慣用の方法、例えば、共押出法（フィードブロック法、マルチマニホールド法等）、ドライラミネート法などを用いることができる。中でも、共押出法が好ましく、フィードブロック法が好ましい。さらに、レイヤー・マルチプライヤー（ｌａｙｅｒ  ｍｕｌｔｉｐｌｉｅｒ）を用いて、特にフィードブロックとレイヤー・マルチプライヤーを組み合わせて用いて、基層部の多層化を行うことが好ましい。上記レイヤー・マルチプライヤーは、フィルム層を多層化する装置である。上記レイヤー・マルチプライヤーでフィルム層を多層化する方法としては、特に限定されないが、フィルム層を幅方向に分割した後、分割したフィルム層を厚み方向に積層する方法が挙げられる。本明細書では、上記「レイヤー・マルチプライヤー」を、単に「マルチプライヤー」と称する場合がある。上記マルチプライヤーは、例えば、ＥＤＩ社より入手できる。
【０１１９】
上記共押出法（フィードブロック法）の具体的な一例を下記に説明する。例えば、それぞれ所定の温度に設定した複数の押出機に、基層部を形成する原料、表面層を形成する原料をそれぞれ投入し、Ｔダイから共押出する。この際、フィードブロックとマルチプライヤーを組み合わせて用いて、基層部を多層化し、所定の積層構成とすることが好ましい。また必要に応じて、ギアポンプを用いて供給量を調節してもよい。さらにフィルターを用いて、異物を除去するとフィルム破れが低減できるため好ましい。なお、押出温度は、用いる原料の種類によっても異なり、特に限定されないが、１５０〜２５０℃が好ましい。上記共押出したポリマーを、冷却ドラムなどを用いて急冷することにより、積層未延伸フィルム（シート）を得ることができる。
【０１２０】
上記フィルム作製工程は、特に限定されないが、基層部がＡ層とＢ層のみから形成されるストレッチフィルムの場合、Ａ層を構成する原料（「原料（ａ）」と称する場合がある）と、Ｂ層を構成する原料（「原料（ｂ）」と称する場合がある）と、上記表面層を構成する原料（「原料（ｃ）」と称する場合がある）とをそれぞれ溶融する第１の段階；上記第１の段階で溶融された、原料（ａ）と、原料（ｂ）とを積層して、また、必要に応じてさらに多層化して積層体を形成する第２の段階；及び、上記第２の段階で形成された積層体の両面側に、上記第１の段階で溶融された、原料（ｃ）を１層ずつ積層する第３の段階を少なくとも含む。さらに、他の段階（第１の段階、第２の段階、及び第３の段階以外の段階）を含んでいてもよい。上記他の段階は、例えば、第１の段階の前、第３の段階の後、第１の段階と第２の段階との間、第２の段階と第３の段階との間などのいずれの位置に設けられてもよい。
【０１２１】
上記第１の段階においては、公知乃至慣用の押出機を用いて、原料（ａ）、原料（ｂ）、原料（ｃ）をそれぞれ、溶融（又は溶融混練）することが好ましい。例えば、それぞれ所定の温度に設定した３台の押出機に、原料（ａ）、原料（ｂ）、原料（ｃ）をそれぞれ投入して、溶融（又は溶融混練）を行うことができる。押出温度は、特に限定されないが、１５０〜２５０℃が好ましい。
【０１２２】
上記第２の段階において、上記第１の段階において溶融された、原料（ａ）と、原料（ｂ）とを積層し、形成される積層体は、特に限定されないが、例えば、上記溶融された原料（ａ）と原料（ｂ）とを順次積層して、あるいはフィードブロックを用いて同時に積層して形成することができる。他に、上記積層体としては、上記の順次積層あるいは共押出（同時積層）して形成した積層体を、マルチプライヤーを用いてさらに多層化して形成された積層体であってもよい。上記積層には、特に限定されないが、フィードブロックとマルチプライヤーを組み合わせて用いることが好ましい。上記フィードブロックやマルチプライヤーは、それぞれ、１のみを用いてもよいし、２以上を用いてもよい。上記積層体において、原料（ａ）から形成された層の層数と原料（ｂ）から形成された層の層数の合計は３〜６５層が好ましく、より好ましくは５〜３３層、さらに好ましくは９〜３３層である。上記第２の段階において得られた積層体は、本発明のストレッチフィルムの基層部を形成する。
【０１２３】
上記第２の段階において、原料（ａ）と、原料（ｂ）を積層して得られる積層体は、具体的には、例えば、上記第１の段階で溶融された原料（ａ）及び原料（ｂ）を、フィードブロックを用いて押出し、［原料（ａ）／原料（ｂ）／原料（ａ）］の構成を有する積層体（「積層体１」と称する場合がある）を得ることができる。
【０１２４】
他に、上記第２の段階において、原料（ａ）と、原料（ｂ）を積層し、さらに多層化された積層体は、具体的には、例えば、上記積層体１を１つの単位として、マルチプライヤーを用いて積層し、［原料（ａ）／原料（ｂ）／原料（ａ）／原料（ａ）／原料（ｂ）／原料（ａ）／・・・・／原料（ａ）／原料（ｂ）／原料（ａ）］の構造を有する積層体（「積層体２」と称する場合がある）を得ることができる。
【０１２５】
他に、上記第２の段階において、原料（ａ）と、原料（ｂ）を積層して得られる積層体は、具体的には、例えば、上記第１の段階で溶融された原料（ａ）及び原料（ｂ）を、フィードブロックを用いて押出し、［原料（ｂ）／原料（ａ）／原料（ｂ）］の構成を有する積層体（「積層体３」と称する場合がある）を得ることができる。
【０１２６】
他に、上記第２の段階において、原料（ａ）と、原料（ｂ）を積層し、さらに多層化された積層体は、具体的には、例えば、上記積層体３を１つの単位として、マルチプライヤーを用いて積層し、［原料（ｂ）／原料（ａ）／原料（ｂ）／原料（ｂ）／原料（ａ）／原料（ｂ）／・・・・／原料（ｂ）／原料（ａ）／原料（ｂ）］の構造を有する積層体（「積層体４」と称する場合がある）を得ることもできる。
【０１２７】
他に、上記第２の段階において、原料（ａ）と、原料（ｂ）を積層して得られる積層体は、具体的には、例えば、上記第１の段階で溶融された原料（ａ）及び原料（ｂ）を、フィードブロックを用いて押出し、［原料（ａ）／原料（ｂ）］の構成を有する積層体を作製し、次いで上記積層体を１つの単位として、マルチプライヤーを用いて積層し、［原料（ａ）／原料（ｂ）／原料（ａ）／原料（ｂ）／・・・・／原料（ａ）／原料（ｂ）］の構造を有する積層体（「積層体５」と称する場合がある）を得ることができる。なお、上記積層体５は、逆から追えば、［原料（ｂ）／原料（ａ）／原料（ｂ）／原料（ａ）／・・・・／原料（ｂ）／原料（ａ）］の構造を有する積層体でもある。
【０１２８】
上記第３の段階において、上記第２の段階で形成された積層体（例えば、積層体１〜５）の両面側に、上記第１の段階で溶融された、原料（ｃ）を積層する際には、フィードブロックを用いることが好ましい。積層された原料（ｃ）は、本発明のストレッチフィルムの表面層を形成する。上記第３の段階により、上記第２の段階において形成された積層体の両面側に、上記第１の段階において溶融された、原料（ｃ）が積層された、多層構造体が得られる。
【０１２９】
特に限定されないが、上記第１の段階、第２の段階、及び第３の段階を経て形成された積層体をＴダイから共押出し、冷却ドラムなどを用いて急冷することにより、Ａ層及びＢ層を少なくとも１層ずつ含む積層未延伸フィルム（シート）を得ることができる。
【０１３０】
なお、［原料（ａ）／原料（ｂ）／原料（ａ）／原料（ａ）／原料（ｂ）／原料（ａ）／・・・・／原料（ａ）／原料（ｂ）／原料（ａ）］の構造を有する上記積層体２は、［Ａ層／Ｂ層／Ａ層／Ａ層／Ｂ層／Ａ層／・・・・／Ａ層／Ｂ層／Ａ層］の構造を有する基層部となるはずであるが、実際は、積層体２の同一素材を積層した［原料（ａ）／原料（ａ）］から形成される［Ａ層／Ａ層］の部分は界面が見えなくなり１つのＡ層となるため、［Ａ層／Ｂ層／Ａ層／Ｂ層／・・・・／Ａ層／Ｂ層／Ａ層］の構造を有する基層部となる。同様に、上記積層体４の同一素材を積層した［原料（ｂ）／原料（ｂ）］から形成される［Ｂ層／Ｂ層］の部分は界面が見えなくなり１つのＢ層となるため、上記積層体４に由来する基層部は、［Ｂ層／Ａ層／Ｂ層／Ｂ層／Ａ層／Ｂ層／・・・・／Ｂ層／Ａ層／Ｂ層］の構造を有する基層部となるはずであるが、実際は、［Ｂ層／Ａ層／Ｂ層／Ａ層／・・・・／Ｂ層／Ａ層／Ｂ層］の構造を有する基層部となる。
【０１３１】
なお、表面層と基層部の最外層の層（樹脂層）とが同一の樹脂組成物を原料とする層である場合はその界面が見えなくなり、表面層と基層部の最外層の層とが１つの層（表面層）となる。
【０１３２】
上記他の段階としては、特に限定されないが、延伸を行う段階、表面処理を行う段階などが挙げられる。上記延伸を行う段階（延伸段階）は行わなくてもよいが、製造適性の観点から、わずかに延伸を行ってもよい。上記延伸は、長手方向（縦方向又はＭＤ方向とも称する）および幅方向（長手方向と直交する方向。横方向又はＴＤ方向とも称する）の２軸延伸、長手方向又は幅方向の１軸延伸等を用いることができる。上記延伸は、中でも、少なくとも長手方向（ＭＤ方向）に１軸延伸することが好ましい。ストレッチフィルムを少なくともＭＤ方向に１軸延伸すると、ストレッチフィルムがＭＤ方向に硬くなり、伸びが抑制されることにより、製造適性が向上するため、好ましい。なお、１軸延伸されたストレッチフィルムは、延伸方向と直行する方向に高伸長させると、延伸方向の歪みが発生し、例えば印刷層を設けた場合に、歪みによって延伸方向に印刷層が割れる虞がある観点から、上記延伸は、ＭＤ方向及びＴＤ方向に２軸延伸することがより好ましい。延伸方式は、ロール方式、テンター方式、チューブ方式の何れの方式を用いてもよい。２軸延伸する場合には、同時に２軸に延伸してもよく、逐次に２軸に延伸してもよい。より具体的には、例えば、ロール方式により長手方向に延伸温度６０〜７５℃、延伸倍率１．０５〜１．３０倍で延伸した後、テンター方式により幅方向に延伸温度６０〜７５℃、延伸倍率１．０５〜１．３０倍で延伸する。上記長手方向の延伸倍率や幅方向の延伸倍率が１．３０倍を超えると、ストレッチラベルのストレッチ性が低下する場合がある。
【０１３３】
なお、本明細書において、ストレッチフィルムの「長手方向」とはストレッチフィルムの製造ライン方向である。また、ストレッチフィルムの「幅方向」とは上記長手方向と直交する方向である。
【０１３４】
上記表面処理を行う段階としては、例えば、本発明のストレッチフィルムの表面にコロナ放電処理やプライマー処理、フレーム処理等の慣用の表面処理を行う段階が挙げられる。
【０１３５】
上記フィルム作製工程では、基層部がＡ層とＢ層のみから形成される例を説明したが、Ａ層及びＢ層以外の層を含む場合も、同様の工程により基層部及び積層未延伸フィルムを作製することができる。また、上記フィルム作製工程は、３種の原料を溶融して用いる例を示したが、これに限定されるものではなく、２種の原料（例えば、原料（ａ）と原料（ｂ））を溶融する第１段階と、当該第１段階で溶融された、２種の原料（例えば、原料（ａ）と原料（ｂ））を積層し、また、必要に応じてさらに多層化して積層体を形成する第２段階とを有するものであってもよく、この場合は第３段階が設けられず、第２段階の積層体の最外層が表面層となる。
【０１３６】
（他の工程）
本発明のストレッチラベルの製造方法において、特に限定されないが、フィルム作製工程の他の工程として、印刷層を設ける工程、保護層を設ける工程などを有していてもよい。
【０１３７】
上記印刷層を設ける工程では、本発明のストレッチフィルムの少なくとも一方の表面上に、印刷インキを塗布し、乾燥等によって固化させる印刷段階を単数又は複数行うことにより印刷層が形成される。例えば、単数又は複数の印刷段階を行い、意匠印刷層を形成した後、単数又は複数の印刷段階を行い、背景印刷層を形成することができる。上記の印刷層を設ける工程は、周知慣用の印刷方法を用いることができ、中でも、グラビア印刷法またはフレキソ印刷法が好ましい。
【０１３８】
上記印刷インキは、例えば、上記バインダー樹脂、上記着色顔料、溶剤及びその他添加剤などを、必要に応じて、混合することにより製造される。混合は、公知乃至慣用の混合方法により行うことができ、特に限定されないが、例えば、ペイントシェイカー、バタフライミキサー、プラネタリーミキサー、ポニーミキサー、ディゾルバー、タンクミキサー、ホモミキサー、ホモディスパーなどのミキサーや、ロールミル、サンドミル、ボールミル、ビーズミル、ラインミルなどのミル、ニーダーなどの混合装置が用いられる。混合の際の混合時間（滞留時間）は、特に限定されないが、１０〜１２０分が好ましい。得られた印刷インキは、必要に応じて、濾過してから用いてもよい。上記各成分（バインダー樹脂、着色顔料、溶剤、その他の添加剤）は、それぞれ、１種のみを使用してもよいし、２種以上を使用してもよい。
【０１３９】
上記溶剤（溶媒）としては、印刷インキに通常用いられる有機溶剤等を用いることができる。上記溶剤としては、例えば、酢酸エステル（酢酸エチル、酢酸プロピル、酢酸ブチル等）などのエステル；メタノール、エタノール、イソプロピルアルコール、プロパノール、ブタノールなどのアルコール；メチルエチルケトン、メチルイソブチルケトンなどのケトン；トルエン、キシレンなどの芳香族炭化水素；ヘキサン、オクタンなどの脂肪族炭化水素；シクロヘキサン、メチルシクロヘキサンなどの脂環式炭化水素；エチレングリコール、プロピレングリコール等のグリコール；エチレングリコールモノプロピルエーテル、プロピレングリコールモノメチルエーテル、プロピレングリコールモノブチルエーテル等のグリコールエーテル；プロピレングリコールモノメチルエーテルアセテート等のグリコールエーテルエステルなどが挙げられる。上記溶剤は、印刷インキを本発明のストレッチフィルムに塗布した後、乾燥により除去することができる。なお、上記溶剤（溶媒）は、「分散媒」の意味も含む。
【０１４０】
上記保護層を設ける工程において、保護層が保護コーティング層である場合、例えば、本発明のストレッチフィルムの少なくとも一方の表面上に、保護コーティング層を形成するコーティング剤を塗布し、乾燥等によって固化させる印刷段階を行うことにより保護コーティング層が形成される。上記の保護コーティング層を設ける工程は、周知慣用のコーティング方法を用いることができ、中でも、グラビア印刷法またはフレキソ印刷法が好ましい。
【０１４１】
上記印刷層を設ける工程及び上記保護層を設ける工程では、特に限定されないが、一つのラインの印刷装置で印刷層と保護層を設けてもよい。例えば、［印刷層／本発明のストレッチフィルム／保護層］の構成を有するストレッチラベルは、本発明のストレッチフィルムの一方の表面上に印刷層を設け、次いで、本発明のストレッチフィルムの表裏を反転させ、本発明のストレッチフィルムの他方の表面上に保護層を設けて製造することができる。または、本発明のストレッチフィルムの一方の表面上に保護層を設け、次いで本発明のストレッチフィルムの表裏を反転させ、本発明のストレッチフィルムの他方の表面上に印刷層を設けて製造することもできる。
【０１４２】
なお、本発明のストレッチラベルの「長手方向（ＭＤ方向）」は、本発明のストレッチフィルムの長手方向（ＭＤ方向）と同じである。また、ストレッチラベルの「幅方向（ＴＤ方向）」は上記長手方向と直交する方向であり、本発明のストレッチフィルムの幅方向（ＴＤ）と同じである。本発明のストレッチラベルは、容器等の被着体に装着する際にＭＤ方向又はＴＤ方向を伸張させて用いられることが好ましく、ストレッチ性を示すストレッチラベルの一方向は、ＭＤ方向又はＴＤ方向となるように製造することが好ましい。
【０１４３】
（筒状ストレッチラベルの製造方法）
本発明の筒状ストレッチラベルの製造方法は、特に限定されないが、例えば、下記の通りである。幅方向（ＴＤ方向）にストレッチ性を有する長尺状の本発明のストレッチフィルムに、任意で印刷層や保護層を設けた後、所定の幅にスリットして、幅方向（ＴＤ方向）にストレッチ性を有する本発明のストレッチラベルが長尺方向（長手方向）に複数個連なったラベル長尺体を得る。このラベル長尺体を、幅方向（即ち、本発明のストレッチフィルムの幅方向）が周方向となるように、上記ラベル長尺体の一端部と他端部の内面側の面同士、あるいは外面側の面同士を重ね合わせて筒状に形成し、当該重ね合わせた部分を約０．２〜１０ｍｍ幅で帯状にシールして両端部を接合して、又は、上記ラベル長尺体を、幅方向が周方向となるように他端部が一端部の外側になるように重ね合わせて筒状に形成し、当該重ね合わせた部分を約０．２〜１０ｍｍ幅で帯状にシールして両端部を接合して、長尺筒状のラベル連続体（長尺筒状ストレッチラベル）を得ることができる。この長尺筒状ストレッチラベルを長手方向が所定の長さとなるように幅方向に切断することで、高さ方向に所定の長さを有する１つの筒状ストレッチラベル（本発明の筒状ストレッチラベル）を得ることができる。なお、ラベル切除用のミシン目を設ける場合は、慣用の方法（例えば、周囲に切断部と非切断部とが繰り返し形成された円板状の刃物を押し当てる方法やレーザーを用いる方法等）により施すことができる。ミシン目を施す工程は、上記印刷層を設ける工程の後や、筒状に加工する工程の前後など、適宜選択できる。
【０１４４】
［ラベル付き容器］
本発明のストレッチラベルは、特に限定されないが、飲料用容器などの容器に装着して、図６に示すようなラベル付き容器として用いられる。なお、本発明のストレッチラベルは、容器以外の被着体に用いられてもよい。例えば、本発明のストレッチラベル（特に本発明の筒状ストレッチラベル）を、容器に装着することでラベル付き容器（本発明のストレッチラベルを有するラベル付き容器）が得られる。上記容器には、例えば、ＰＥＴボトルなどのソフトドリンク用ボトル、宅配用牛乳瓶、調味料などの食品用容器、アルコール飲料用ボトル、医薬品容器、洗剤、スプレーなどの化学製品の容器、トイレタリー用の容器、カップ麺容器などが含まれる。上記容器の形状としては、特に限定されないが、例えば、円筒状、角形のボトルタイプや、カップタイプなどの様々な形状が挙げられる。また、上記容器の材質としては、特に限定されないが、例えば、ＰＥＴなどのプラスチック、ガラス、金属などが挙げられる。
【０１４５】
上記ラベル付き容器において、容器の形状や本発明のストレッチラベルの装着する領域は、特に限定されない。例えば、本発明のストレッチラベルは、高い装着性（追従性）を有する観点から、大径部と、大径部よりも周の長さが小さい小径部とを有する容器に対して、径差のある大径部と小径部の領域に亘って装着することができる。特に、本発明のストレッチラベルは、図６に示すように、耐圧ＰＥＴボトルのような、ペタロイド状の底部と、底部の上方に連接する円筒状の胴部と、胴部の上方に連接し且つ上方に向けて縮径する肩部と、肩部の上方に連接し且つキャップが取り付け可能な注出部と、を有する形状のＰＥＴボトルに対して特に有用であり、本発明のストレッチラベルは当該容器の上記胴部（大径部）から上記肩部（胴部より小径の小径部）の領域にかけて装着することができる。
【０１４６】
上記ラベル付き容器は、例えば、被装着物である容器のラベルが装着される部分の最小直径と同等又はそれよりも小さな直径の本発明の筒状ストレッチラベルを、外力により上記被装着物である容器よりも大きな径となるように周方向に伸張させて該容器に外嵌した後、外力を解除することにより、上記筒状ストレッチラベルを自己収縮させて該容器に追従密着させることによって作製できる。本発明のストレッチラベルは、高伸張させた場合にも、優れた復元性を示すため、被装着物である容器が径差のある（胴部において直径が異なる部分を有する）容器の場合にも、高い装着性（追従性）を発揮できる。
【実施例】
【０１４７】
以下に、実施例に基づいて、本発明をより詳細に説明するが、本発明はこれらの実施例により限定されるものではない。
なお、表１に、実施例及び比較例で用いた、表面層用原料（原料（ｃ））、Ａ層用原料（原料（ａ））、Ｂ層用原料（原料（ｂ））、Ａ層の代わりに用いた樹脂層（Ａ’層）を形成する原料（Ａ’層用原料）の組成、実施例及び比較例で作製したストレッチフィルム及びストレッチラベルの構成及び評価結果などを示した。
また、表２に、実施例及び比較例で用いた材料の詳細を示した。
【０１４８】
実施例１
（原料）
Ａ層を構成する原料（Ａ層用原料）として、アイオノマーＡ（三井・デュポンポリケミカル（株）製、商品名「ハイミラン  １８５５」）１００重量％を用いた。
Ｂ層を構成する原料（Ｂ層用原料）として、ポリエチレン系樹脂Ａ（日本ポリエチレン（株）製、商品名「カーネル  ＫＦ３６０Ｔ」）１００重量％を用いた。
表面層を構成する原料（表面層用原料）として、ポリエチレン系樹脂Ａ１００重量％を用いた。
【０１４９】
（ストレッチフィルム）
２２０℃に加熱した押出機ｘに上記Ａ層用原料、２２０℃に加熱した押出機ｙに上記Ｂ層用原料、２２０℃に加熱した押出機ｚに上記表面層用原料を投入した。上記３台の押出機を用いて、溶融押出を行った。溶融したＡ層用原料及び溶融したＢ層用原料を、合流方式が２種３層型のフィードブロックと２分割のマルチプライヤー（ＥＤＩ社製）とを組み合わせた積層装置を用いて、Ａ層用原料／Ｂ層用原料／Ａ層用原料の２種３層構成をひとつの繰り返し単位として分割・合流・積層させ、積層体（Ｉ）（前記２種３層構成が４つ積層（繰り返し数２）されたもの）とし、溶融した表面層用原料を、上記積層体（Ｉ）の両面側に、フィードブロックを用いて合流・積層させ、積層体（ＩＩ）とした。さらに、上記積層体（ＩＩ）を、Ｔダイより押出した後、２５℃に冷却したキャスティングドラム上で急冷して、基層部の両面側にそれぞれ表面層が設けられた、［表面層／Ａ層／Ｂ層／Ａ層／Ｂ層／Ａ層／表面層］の構成を有する７層の積層未延伸フィルムを得た。なお、上記積層未延伸フィルムにおいて、基層部は、２種３層構成の繰り返し単位を繰り返し数２で積層しているため６層となるが、実際はＡ層用原料同士が重なる部分は１つの層となるため、［Ａ層／Ｂ層／Ａ層／Ｂ層／Ａ層］の５層構成となっている。
次に、上記積層未延伸フィルムを、幅方向（ＴＤ方向）１．０６倍、長手方向（ＭＤ方向）１．０６倍にそれぞれテンター延伸することにより、延伸フィルムであるストレッチフィルムを得た。なお、上記ストレッチフィルムにおいて、基層部の最外層はＡ層である。
【０１５０】
（筒状ストレッチラベル）
上記で得られたストレッチフィルムをグラビア印刷機によって長手方向に搬送しながら、ストレッチフィルムの片面に、プロセスカラーの印刷インキを用いて意匠印刷層を形成した後、シール部とする部分を除いて、白色の印刷インキを用いて背景印刷層を形成することにより、厚み約３μｍの印刷層を形成して、ストレッチラベルの長尺体を得た。
次いで、上記ストレッチラベルの長尺体を、幅方向が周方向となるように筒状に形成して幅方向の一端部と他端部とを重ね合わせるとともに、当該一端部の一方の面と他端部の他方の面とをヒートシールして２ｍｍ幅のシール部を形成し、ストレッチラベルの筒状長尺体を得た。さらに、上記ストレッチラベルの筒状長尺体（ラベル連続体）を、個々のラベルサイズにカットして、筒状ストレッチラベルを得た。上記筒状ストレッチラベルの筒の高さは１６５ｍｍであり、筒の周は１５２ｍｍであった。
【０１５１】
（ラベル付き容器）
次いで、上記筒状ストレッチラベルを、開口して円筒状にし、その径を伸度５０％（伸張倍率：１．５倍）に拡張しながら、容器（ペタロイド脚砲弾型炭酸用ＰＥＴボトル、容量：５００ｍｌ、胴部の周の長さ２１５ｍｍ）に、外嵌装着し、容器の肩部から胴部までラベルが装着されたラベル付き容器を得た。
【０１５２】
実施例２
（原料）
実施例１で用いたものと同一のＡ層用原料、Ｂ層用原料、及び表面層用原料をそれぞれ用いた。
【０１５３】
（ストレッチフィルム）
２２０℃に加熱した押出機ｘに上記Ａ層用原料、２２０℃に加熱した押出機ｙに上記Ｂ層用原料、２２０℃に加熱した押出機ｚに上記表面層用原料を投入した。上記３台の押出機を用いて、溶融押出を行った。溶融したＡ層用原料及び溶融したＢ層用原料を、合流方式が２種３層型のフィードブロックと４分割のマルチプライヤー（ＥＤＩ社製）とを組み合わせた積層装置を用いて、Ａ層用原料／Ｂ層用原料／Ａ層用原料の２種３層構成をひとつの繰り返し単位として分割・合流・積層させ、積層体（ＩＩＩ）（前記２種３層構成が４つ積層（繰り返し数４）されたもの）とし、溶融した表面層用原料を、上記積層体（ＩＩＩ）の両面側に、フィードブロックを用いて合流・積層させ、積層体（ＩＶ）とした。さらに、上記積層体（ＩＶ）を、Ｔダイより押出した後、２５℃に冷却したキャスティングドラム上で急冷して、基層部の両面側にそれぞれ表面層が設けられた、［表面層／Ａ層／Ｂ層／Ａ層／Ｂ層／Ａ層／Ｂ層／Ａ層／Ｂ層／Ａ層／表面層］の構成を有する１１層の積層未延伸フィルムを得た。なお、上記積層未延伸フィルムにおいて、基層部は、２種３層構成の繰り返し単位を繰り返し数４で積層しているため１２層となるが、実際はＡ層用原料同士が重なる部分は１つの層となるため、［Ａ層／Ｂ層／Ａ層／Ｂ層／Ａ層／Ｂ層／Ａ層／Ｂ層／Ａ層］の９層構成となっている。
次に、上記積層未延伸フィルムを、幅方向（ＴＤ方向）１．０６倍、長手方向（ＭＤ方向）１．０６倍にそれぞれテンター延伸することにより、延伸フィルムであるストレッチフィルムを得た。なお、上記ストレッチフィルムにおいて、基層部の最外層はＡ層である。
【０１５４】
（筒状ストレッチラベル、ラベル付き容器）
上記で得られたストレッチフィルムを用いて、実施例１と同様にして、筒状ストレッチラベル及びラベル付き容器を得た。
【０１５５】
実施例３〜５、７
表１に示すとおり、原料（ａ）、原料（ｂ）、原料（ｃ）の組成や成分比などを変更して、実施例２と同様にして、ストレッチフィルム、筒状ストレッチラベル、及びラベル付き容器を得た。
なお、上記ストレッチフィルムにおいて、基層部の最外層はＡ層である。
【０１５６】
実施例６
（原料）
Ａ層用原料として、アイオノマーＡ１００重量％を用いた。
Ｂ層用原料として、ポリエチレン系樹脂Ｃ（（株）プライムポリマー製、商品名「エボリュー  ＳＰ１５２０」）１００重量％を用いた。
表面層用原料として、ポリエチレン系樹脂Ａ１００重量％を用いた。
【０１５７】
（ストレッチフィルム）
２２０℃に加熱した押出機ｘに上記Ａ層用原料、２２０℃に加熱した押出機ｙに上記Ｂ層用原料、２２０℃に加熱した押出機ｚに上記表面層用原料を投入した。上記３台の押出機を用いて、溶融押出を行った。溶融したＡ層用原料及び溶融したＢ層用原料を、合流方式が２種３層型のフィードブロックと４分割のマルチプライヤー（ＥＤＩ社製）とを組み合わせた積層装置を用いて、Ｂ層用原料／Ａ層用原料／Ｂ層用原料の２種３層構成をひとつの繰り返し単位として分割・合流・積層させ、積層体（Ｖ）（前記２種３層構成が４つ積層（繰り返し数４）されたもの）とし、溶融した表面層用原料を、上記積層体（Ｖ）の両面側に、フィードブロックを用いて合流・積層させ、積層体（ＶＩ）とした。さらに、上記積層体（ＶＩ）を、Ｔダイより押出した後、２５℃に冷却したキャスティングドラム上で急冷して、基層部の両面側にそれぞれ表面層が設けられた、［表面層／Ｂ層／Ａ層／Ｂ層／Ａ層／Ｂ層／Ａ層／Ｂ層／Ａ層／Ｂ層／表面層］の構成を有する１１層の積層未延伸フィルムを得た。なお、上記積層未延伸フィルムにおいて、基層部は、２種３層構成の繰り返し単位を繰り返し数４で積層しているため１２層となるが、実際はＢ層用原料同士が重なる部分は１つの層となるため、［Ｂ層／Ａ層／Ｂ層／Ａ層／Ｂ層／Ａ層／Ｂ層／Ａ層／Ｂ層］の９層構成となっている。
次に、上記積層未延伸フィルムを、幅方向（ＴＤ方向）１．０６倍、長手方向（ＭＤ方向）１．０６倍にそれぞれテンター延伸することにより、延伸フィルムであるストレッチフィルムを得た。なお、上記ストレッチフィルムにおいて、基層部の最外層はＢ層である。
【０１５８】
（筒状ストレッチラベル、ラベル付き容器）
上記で得られたストレッチフィルムを用いて、実施例１と同様にして、筒状ストレッチラベル及びラベル付き容器を得た。
【０１５９】
実施例８
表１に示すとおり、原料（ａ）、原料（ｂ）、原料（ｃ）の組成や成分比などを変更して、実施例２と同様にして、ストレッチフィルム、筒状ストレッチラベル、及びラベル付き容器を得た。
なお、上記ストレッチフィルムは、本来基層部の最外層となるＡ層用原料と表面層用原料の組成が同一であるため、表面層と基層部の最外層となるＡ層との層間の界面が見えなくなり、重なって１つの表面層を形成するため、［表面層／Ｂ層／Ａ層／Ｂ層／Ａ層／Ｂ層／Ａ層／Ｂ層／表面層］の９層構成となっている。従って、上記ストレッチフィルムにおいて、基層部は［Ｂ層／Ａ層／Ｂ層／Ａ層／Ｂ層／Ａ層／Ｂ層］の７層構成となっており、基層部の最外層はＢ層となっている。
【０１６０】
比較例１
（原料）
Ｂ層用原料として、ポリエチレン系樹脂Ｄ（宇部丸善ポリエチレン（株）製、商品名「ユメリット  １５４０Ｆ」）１００重量％を用いた。
表面層用原料として、ポリエチレン系樹脂Ｄ１００重量％を用いた。
なお、Ａ層用原料は用いず、その代わりに、Ａ’層用原料として、ポリエチレン系樹脂Ｄ１００重量％を用いた。
【０１６１】
（ストレッチフィルム）
２２０℃に加熱した押出機ｘに上記Ａ’層用原料、２２０℃に加熱した押出機ｙに上記Ｂ層用原料、２２０℃に加熱した押出機ｚに上記表面層用原料を投入した。上記３台の押出機を用いて、溶融押出を行った。溶融したＡ’層用原料及び溶融したＢ層用原料を、合流方式が２種３層型のフィードブロックと４分割のマルチプライヤー（ＥＤＩ社製）とを組み合わせた積層装置を用いて、Ａ’層用原料／Ｂ層用原料／Ａ’層用原料の２種３層構成をひとつの繰り返し単位として分割・合流・積層させ、積層体（ＶＩＩ）（前記２種３層構成が４つ積層（繰り返し数４）されたもの）とし、溶融した表面層用原料を、上記積層体（ＶＩＩ）の両面側に、フィードブロックを用いて合流・積層させ、積層体（ＶＩＩＩ）とした。さらに、上記積層体（ＶＩＩＩ）を、Ｔダイより押出した後、２５℃に冷却したキャスティングドラム上で急冷して、基層部の両面側にそれぞれ表面層が設けられた積層未延伸フィルムを得た。
次に、上記積層未延伸フィルムを、幅方向（ＴＤ方向）１．０６倍、長手方向（ＭＤ方向）１．０６倍にそれぞれテンター延伸することにより、延伸フィルムであるストレッチフィルムを得た。
なお、上記ストレッチフィルムは、Ａ’層用原料、Ｂ層用原料、表面層用原料の全ての組成が同一であるため、表面層、Ａ’層、Ｂ層各層の層間の界面が見えなくなり、全ての層が重なった単層構成となっている。
【０１６２】
（筒状ストレッチラベル、ラベル付き容器）
上記で得られたストレッチフィルムを用いて、実施例１と同様にして、筒状ストレッチラベル及びラベル付き容器を得た。
【０１６３】
比較例２
（ストレッチフィルム）
比較例１と同様にして得られた積層未延伸フィルムを、幅方向（ＴＤ方向）１．０６倍、長手方向（ＭＤ方向）１．５倍にそれぞれテンター延伸することにより、延伸フィルムであるストレッチフィルムを得た。なお、上記ストレッチフィルムは、比較例１と同様に、単層構成となっている。
【０１６４】
（筒状ストレッチラベル、ラベル付き容器）
上記ストレッチフィルムを用いて、実施例１と同様にして、筒状ストレッチラベル及びラベル付き容器を得た。
【０１６５】
（評価）
実施例及び比較例で得られたストレッチフィルム、ストレッチラベルの長尺体、及びラベル付き容器について、以下の評価を行った。評価結果は表１に示した。
【０１６６】
（１）ヘイズ値（透明性）
実施例および比較例で作製したストレッチフィルムから、１００ｍｍ（長手方向）×１５０ｍｍ（幅方向）の大きさのフィルム片を切り出し、測定用サンプルを得た。
（株）東洋精機製作所製「ヘイズ−ガード  ＩＩ」を用いて、ＪＩＳ  Ｋ  ７１３６に準拠して、上記測定用サンプルのヘイズ値を測定した。
そして、透明性を以下の基準で評価した、
透明性が良好（○）：  ヘイズ値が５％以下
透明性が不良（×）：  ヘイズ値が５％超
【０１６７】
（２）Ｆ６０値
Ｆ６０値（ＴＤ）の測定では、実施例及び比較例で得られたストレッチラベルの長尺体から、幅方向（ＴＤ方向）が２００ｍｍ、長手方向（ＭＤ方向）が１５ｍｍの長方形状のラベル片を切り出し、測定用サンプルとした。測定用サンプルの両端（上記の幅方向における両端）からそれぞれ５０ｍｍの位置に標線を引き、標線間隔１００ｍｍとした。
一方、Ｆ６０値（ＭＤ）を測定では、実施例及び比較例で得られたストレッチラベルから、長手方向（ＭＤ方向）が２００ｍｍ、幅方向（ＴＤ方向）が１５ｍｍの長方形状のラベル片を切り出し、測定用サンプルとした。測定用サンプルの両端（上記の長手方向における両端）からそれぞれ５０ｍｍの位置に標線を引き、標線間隔１００ｍｍとした。
引張試験機［島津製作所（株）製、「島津オートグラフ（ＡＧＳ−５０Ｇ：ロードセルタイプ５００Ｎ）」］を用いて、温度２３±２℃、相対湿度５０±５％（％ＲＨ）の温湿度条件下で試験を行った。
チャック間隔（つかみ具間隔）を１００ｍｍとした上記引張試験機に、上記測定用サンプルを、標線間が測定位置となるように取り付けた（初期長１００ｍｍ）。引張試験機により、引張速度（試験速度）５０ｍｍ／分で、上記測定用サンプルをチャック間隔が１６０ｍｍ（伸度６０％）となるまで引っ張った。次いで、チャック間隔１６０ｍｍの位置から、チャックを移動速度５０ｍｍ／分で試験開始位置（チャック間隔１００ｍｍ）まで戻した。引張試験機により伸度と引張応力を計測し、引っ張り時に伸度（歪み）が６０％となった点における測定用サンプルの引張応力を「Ｆ６０値」（「Ｆ６０値（ＭＤ）」又は「Ｆ６０値（ＴＤ）」）とした。
それぞれの試験数（ｎ数）は５（ｎ＝５）とし、平均値を評価結果とした。
【０１６８】
（３）引張応力が４．３ＭＰａのときの伸び（ＭＤ）
実施例及び比較例で得られたストレッチラベルの長尺体から、長手方向（ＭＤ方向）が２００ｍｍ、幅方向（ＴＤ方向）が１５ｍｍの長方形状のラベル片を切り出し、測定用サンプルとした。測定用サンプルの両端（上記の長手方向における両端）からそれぞれ５０ｍｍの位置に標線を引き、標線間隔１００ｍｍとした。
引張試験機［島津製作所（株）製、「島津オートグラフ（ＡＧＳ−５０Ｇ：ロードセルタイプ５００Ｎ）」］を用いて、温度２３±２℃、相対湿度５０±５％（％ＲＨ）の温湿度条件下で試験を行った。
チャック間隔（つかみ具間隔）を１００ｍｍとした上記引張試験機に、上記測定用サンプルを、標線間が測定位置となるように取り付けた（初期長１００ｍｍ）。引張試験機により、５０ｍｍ／ｍｉｎの引張速度（試験速度）で、上記測定用サンプルを引張応力が４．３ＭＰａとなる位置まで、チャック間隔が大きくなる方向に引っ張った。そして、このときの標線間隔（ｍｍ）（「引張応力４．３ＭＰａで引張時の標線間隔」）を測定した。そして、下記式（１）より、「引張応力が４．３ＭＰａのときの伸び」を算出した。なお、上記引張応力が４．３ＭＰａのときの伸びは、試験数（ｎ数）は５（ｎ＝５）とし、平均値を評価結果とした。
引張応力が４．３ＭＰａのときの伸び（％）＝１００×［｛（引張応力４．３ＭＰａで引張時の標線間隔）−１００｝／１００］  （１）
【０１６９】
（４）残留歪み
実施例及び比較例で得られたストレッチラベルの長尺体から、幅方向（ＴＤ方向）が２００ｍｍ、長手方向（ＭＤ方向）が１５ｍｍの長方形状のラベル片を切り出し、測定用サンプルとした。測定用サンプルの両端（上記の幅方向における両端）からそれぞれ５０ｍｍの位置に標線を引き、標線間隔１００ｍｍとした。
引張試験機［島津製作所（株）製、「島津オートグラフ（ＡＧＳ−５０Ｇ：ロードセルタイプ５００Ｎ）」］を用いて、温度２３±２℃、相対湿度５０±５％（％ＲＨ）の温湿度条件下で試験を行った。
チャック間隔（つかみ具間隔）を１００ｍｍとした上記引張試験機に、上記測定用サンプルを、標線間が測定位置となるように取り付けた（初期長１００ｍｍ）。引張試験機により、所定の試験速度（引張速度）で、上記測定用サンプルをチャック間隔が１６０ｍｍ（伸度６０％）となるまで引っ張った。次いで、チャック間隔１６０ｍｍの位置から、チャックを所定の試験速度で試験開始位置（チャック間隔１００ｍｍ）まで戻した。引張試験機により伸度と引張応力を計測し、伸度６０％まで引っ張った後に引張応力がゼロに戻ったときの伸度を「残留歪み」とした。なお、上記残留歪みは、試験数（ｎ数）は５（ｎ＝５）とし、平均値を評価結果とした。
なお、上記所定の試験速度は、６０％伸張後の残留歪み（５０ｍｍ／分）の場合は５０ｍｍ／分であり、６０％伸張後の残留歪み（６０００ｍｍ／分）の場合は６０００ｍｍ／分である。
【０１７０】
（５）印刷適性（製造適性）
実施例及び比較例において、ストレッチラベルの製造中のグラビア印刷時における印刷適性を以下の基準で判断した。
○  ：  印刷の問題なし
×  ：  ストレッチフィルムがやわらかく、意匠印刷の見当があわず印刷困難
【０１７１】
（６）ケース落下適性（破れ抑止性）
実施例及び比較例で得られたラベル付き容器を、図７に示すようなボトル２４本用の直方体のケース８（長辺４１０ｍｍ×短辺２７５ｍｍ×高さ２２０ｍｍ）に、４本を並べたものを６列で２４本入れ、このケースを６００ｍｍの高さからコンクリート面に落下させた。上記落下は、面８ａ（図７に示すケースの底面）、角８ｂ、稜８ｃ（長辺）、稜８ｄ（短辺）の順に、それぞれの箇所が鉛直方向の下方となるように位置合わせして、各一回ずつ行った。そして、ケース落下適性を以下の基準で評価した。
○  ：  ラベルが破れたラベル付き容器の本数が、２４本中１本以下
△  ：  ラベルが破れたラベル付き容器の本数が、２４本中２本
×  ：  ラベルが破れたラベル付き容器の本数が、２４本中３本以上
【０１７２】
（７）装着追従性（ストレッチ性）
実施例及び比較例で作製したラベル付き容器において、ストレッチ性の評価として、装着追従性を以下の基準で判断した。
○  ：  ストレッチラベルが容器に追従しており、肩部においてたるみがない
×  ：  ストレッチラベルが容器に追従していない、又は肩部においてたるみがある
【０１７３】
【表１】
2015102635.tif 000003
【０１７４】
【表２】
2015102635.tif 000004
【０１７５】
表１からもわかるとおり、本発明のストレッチラベル（実施例１〜８）は、ストレッチ性に優れると共に、製造適性、及び破れ抑止性にも優れていた。一方、基層部がアイオノマーを主成分とする層（Ａ層）を有さず単層構成であるストレッチラベル（比較例１）は、ストレッチ性に優れているが、製造適性や破れ抑止性が劣っていた。また、基層部がアイオノマーを主成分とする層（Ａ層）を有さず単層構成であるストレッチラベルの延伸倍率を高くしたもの（比較例２）は、製造適性に優れているが、ストレッチ性や破れ抑止性が劣っていた。
【符号の説明】
【０１７６】
１      本発明のストレッチフィルム
１１    表面層
１２    基層部
１２ａ  Ａ層
１２ｂ  Ｂ層
２      印刷層
３      保護コーティング層
４      本発明のストレッチラベル
５      本発明の筒状ストレッチラベル
５１    シール部
Ｄ      周方向
６１    背景印刷層
６２    意匠印刷層
６３    溶剤、接着剤、又はヒートシール部分
６４    保護コーティング層
７      ラベル付き容器
７１    容器
８      ケース
【図１】
2015102635.tif 000005
【図２】
2015102635.tif 000006
【図３】
2015102635.tif 000007
【図４】
2015102635.tif 000008
【図５】
2015102635.tif 000009
【図６】
2015102635.tif 000010
【図７】
2015102635.tif 000011